(57)【要約】      （修正有）【課題】経時での粘度安定性が良好であり、現像密着性及び表面粗度に優れたパターンを形成可能な顔料分散液の提供。【解決手段】（Ａ）顔料（Ｂ）分散剤及び（Ｃ）溶剤を含有する顔料分散液であって、前記（Ａ）顔料がハロゲン化亜鉛フタロシアニン顔料を含有し、前記（Ｂ）分散剤が下記一般式（１）で表される繰り返し単位及び下記一般式（２）で表される繰り返し単位を有する重合体を含有し、前記重合体において前記一般式（１）の含有割合が前記一般式（１）の含有割合と前記一般式（２）の含有割合の合計に対して２０モル％以下であり、前記重合体のアミン価が８０ｍｇＫＯＨ／ｇ以上であり、酸価が１ｍｇＫＯＨ／ｇ未満であり、（Ａ）顔料１００質量部に対する（Ｂ）分散剤の含有割合が５０質量部以下であることを特徴とする顔料分散液。−（ＣＨ２Ｃ（Ｒ４）（ＸＮ＋Ｒ１Ｒ２Ｒ３））−、Ｙ−（１）、−（ＣＨ２Ｃ（Ｒ７）（ＺＮＲ５Ｒ６））−（２）【選択図】なし【特許請求の範囲】
【請求項１】
（Ａ）顔料、（Ｂ）分散剤、及び（Ｃ）溶剤を含有する顔料分散液であって、
前記（Ａ）顔料が、ハロゲン化亜鉛フタロシアニン顔料を含有し、
前記（Ｂ）分散剤が、下記一般式（１）で表される繰り返し単位、及び下記一般式（２）で表される繰り返し単位を有する重合体を含有し、
前記重合体において、前記一般式（１）で表される繰り返し単位の含有割合が、前記一般式（１）で表される繰り返し単位の含有割合と前記一般式（２）で表される繰り返し単位の含有割合の合計に対して２０モル％以下であり、
前記重合体のアミン価が８０ｍｇＫＯＨ／ｇ以上であり、酸価が１ｍｇＫＯＨ／ｇ未満であり、かつ、
（Ａ）顔料１００質量部に対する（Ｂ）分散剤の含有割合が５０質量部以下であることを特徴とする顔料分散液。
【化１】
2020059821.tif 000029
（式（１）中、Ｒ1〜Ｒ3は各々独立に、水素原子、置換基を有していてもよいアルキル基、置換基を有していてもよいアリール基、又は置換基を有していてもよいアラルキル基であり、Ｒ1〜Ｒ3のうち２つ以上が互いに結合して環状構造を形成してもよい。
Ｒ4は水素原子又はメチル基である。
Ｘは２価の連結基であり、Ｙ-は対アニオンである。）
【化２】
2020059821.tif 000030
（式（２）中、Ｒ5及びＲ6は各々独立に、水素原子、置換基を有していてもよいアルキル基、置換基を有していてもよいアリール基、又は置換基を有していてもよいアラルキル基であり、Ｒ5及びＲ6が互いに結合して環状構造を形成してもよい。
Ｒ7は水素原子又はメチル基である。
Ｚは２価の連結基である。）
【請求項２】
請求項１に記載の顔料分散液、及びバインダー樹脂を含有する着色樹脂組成物。
【請求項３】
請求項２に記載の着色樹脂組成物を用いて作製した画素を有するカラーフィルタ。
【請求項４】
請求項３に記載のカラーフィルタを有する画像表示装置。
【発明の詳細な説明】
【技術分野】
【０００１】
本発明は、顔料分散液、着色樹脂組成物、カラーフィルタ、及び画像表示装置に関する。
【背景技術】
【０００２】
液晶表示装置、有機ＥＬ表示装置等の画像表示装置は、画素電極および薄膜トランジスタ（ＴＦＴ）等がマトリクス状に形成されたＴＦＴ基板と、ＴＦＴ基板に対向して、ＴＦＴ基板の画素電極に対応する場所にカラーフィルタ等が形成された対向基板が設置され、液晶分子の配向制御又は有機ＥＬ素子の電源制御によって画素毎に透過光を制御して画像を表示している。
液晶表示装置や有機ＥＬ表示装置はＣＲＴと比較して低消費電力かつ小型化、薄型化が可能であり、現在では携帯電話、デジタルカメラ等の小型機器から、大型サイズのテレビに至るまで、様々なサイズのものが幅広く使用されている。
【０００３】
近年、画像表示装置の高画質、高精細化が求められており、カラーフィルタに対しても高輝度、広色域化を達成する設計が求められている。高輝度化や広色域化を実現するため、顔料分散法を用いて形成された画素を有するカラーフィルタにおいては、顔料の微細化が検討されている。顔料を微細化することにより、カラーフィルタを透過する光の顔料粒子による散乱が低減されて、高輝度化が達成されるものと考えられている。特に透過率への寄与が高いことから、緑色画素の高輝度化が注目されており、そこに使われるハロゲン化亜鉛フタロシアニン顔料の微細化や分散液の安定化が重要である。
しかしながら、微細化された顔料粒子は凝集しやすいため、分散性や分散安定性が低下しやすい問題があった。微細化された顔料の分散性を向上する方法として、分散剤を用いることが有効であることが知られている。
【０００４】
カラーフィルタ等のパターンを形成するための感光性樹脂組成物に用いられる分散剤について種々検討がなされている。
例えば特許文献１には、特定のハロゲン化亜鉛フタロシアニン緑色顔料と、特定の繰り返し単位を特定量含む分散剤とを併用することで、取扱い性が良好であり、高着色化、高輝度化を両立できる顔料分散液が得られることが記載されている。
特許文献２には、Ｃ．Ｉ．ピグメントグリーン５９と、酸価が１〜１８ｍｇＫＯＨ／ｇで、ガラス転移温度が３０℃以上の特定の分散剤とを併用することで、青味の緑色を呈し、分散安定性に優れ、輝度の高い顔料分散液が得られ、現像残渣の発生が抑制されながら、溶剤再溶解性に優れ、高輝度及び高コントラストで色再現性に優れた着色層を形成可能であることが記載されている。
特許文献３には、ハロゲン化亜鉛フタロシニアン顔料と、アミノ基と有機酸化合物とで塩を形成した特定のブロック共重合体の分散剤とを併用することで、顔料分散性及び分散安定性に優れるカラーフィルタ用顔料分散液が得られ、顔料分散性に優れ、アルカリ現像性に優れるカラーフィルタ用ネガ型レジスト組成物が得られることが記載されている。
また特許文献４には、樹脂型分散剤と特定のバインダー樹脂を併用することで、コントラスト比、分散安定性に優れ、かつ耐薬品性にも優れたカラーフィルタ用着色組成物が得られることが記載されている。
一方で特許文献５には、特定の繰り返し単位を有し、その一部がハロゲン化アリル及び／又はハロゲン化アラルキルと塩を形成したブロック共重合体を顔料分散剤として含むカラーフィルタ用熱硬化性インクジェットインクにより、インクの顔料分散性、溶剤再溶解性に優れ、インクジェットシステム全体における顔料粒子の凝集やノズルでのインクの乾燥による、異物発生、吐出不良を抑制することが可能であることが記載されている。
【先行技術文献】
【特許文献】
【０００５】
【特許文献１】特開２０１６−０３８５８４号公報
【特許文献２】特開２０１６−２２４４６３号公報
【特許文献３】特開２０１０−０５４７２５号公報
【特許文献４】特開２０１４−２０６７００号公報
【特許文献５】特開２０１１−０７５９０４号公報
【発明の概要】
【発明が解決しようとする課題】
【０００６】
本発明者らが検討したところ、特許文献１〜５に記載されている顔料分散液では、経時での粘度安定性が十分ではなく、また、得られるパターンにおける現像密着性及び表面粗度も十分ではないという問題があることが明らかとなった。
【０００７】
そこで本発明は、経時での粘度安定性が良好であり、また、現像密着性及び表面粗度に優れたパターンを形成可能な顔料分散液を提供することを課題とする。
本発明はまた、上記顔料分散液を含む着色樹脂組成物、該着色樹脂組成物を用いて形成された画素を有するカラーフィルタ、並びに該カラーフィルタを有する画像表示装置を提供することを課題とする。
【課題を解決するための手段】
【０００８】
本発明者らが鋭意検討を行った結果、ハロゲン化亜鉛フタロシアニン顔料を含有する顔料分散液であって、特定の分散剤を含み、顔料に対する分散剤の含有割合を特定範囲とすることによって上記課題を解決することができることを見出し、本発明を完成するに至った。
すなわち、本発明は以下の［１］〜［４］の構成を有する。
【０００９】
［１］  （Ａ）顔料、（Ｂ）分散剤、及び（Ｃ）溶剤を含有する顔料分散液であって、
前記（Ａ）顔料が、ハロゲン化亜鉛フタロシアニン顔料を含有し、
前記（Ｂ）分散剤が、下記一般式（１）で表される繰り返し単位、及び下記一般式（２）で表される繰り返し単位を有する重合体を含有し、
前記重合体において、前記一般式（１）で表される繰り返し単位の含有割合が、前記一般式（１）で表される繰り返し単位の含有割合と前記一般式（２）で表される繰り返し単位の含有割合の合計に対して２０モル％以下であり、
前記重合体のアミン価が８０ｍｇＫＯＨ／ｇ以上であり、酸価が１ｍｇＫＯＨ／ｇ未満であり、かつ、
（Ａ）顔料１００質量部に対する（Ｂ）分散剤の含有割合が５０質量部以下であることを特徴とする顔料分散液。
【００１０】
【化１】
2020059821.tif 000002
【００１１】
（式（１）中、Ｒ1〜Ｒ3は各々独立に、水素原子、置換基を有していてもよいアルキル基、置換基を有していてもよいアリール基、又は置換基を有していてもよいアラルキル基であり、Ｒ1〜Ｒ3のうち２つ以上が互いに結合して環状構造を形成してもよい。
Ｒ4は水素原子又はメチル基である。
Ｘは２価の連結基であり、Ｙ-は対アニオンである。）
【００１２】
【化２】
2020059821.tif 000003
【００１３】
（式（２）中、Ｒ5及びＲ6は各々独立に、水素原子、置換基を有していてもよいアルキル基、置換基を有していてもよいアリール基、又は置換基を有していてもよいアラルキル基であり、Ｒ5及びＲ6が互いに結合して環状構造を形成してもよい。
Ｒ7は水素原子又はメチル基である。
Ｚは２価の連結基である。）
【００１４】
［２］  ［１］に記載の顔料分散液、及びバインダー樹脂を含有する着色樹脂組成物。
［３］  ［２］に記載の着色樹脂組成物を用いて作製した画素を有するカラーフィルタ。
［４］  ［３］に記載のカラーフィルタを有する画像表示装置。
【発明の効果】
【００１５】
本発明によれば、経時での粘度安定性が良好であり、また、現像密着性及び表面粗度に優れたパターンを形成可能な顔料分散液を提供することができる。
【図面の簡単な説明】
【００１６】
【図１】図１は、本発明のカラーフィルタを有する有機ＥＬ表示素子の一例を示す断面概略図である。
【発明を実施するための形態】
【００１７】
以下に、本発明の構成要件等について詳細に説明するが、これらは本発明の実施態様の一例であり、これらの内容に限定されるものではない。
なお、「（メタ）アクリル」、「（メタ）アクリレート」等は、「アクリル及び／又はメタクリル」、「アクリレート及び／又はメタクリレート」等を意味するものとし、例えば「（メタ）アクリル酸」は「アクリル酸及び／又はメタクリル酸」を意味するものとする。
また「全固形分」とは、顔料分散液または着色樹脂組成物に含まれる、溶剤成分以外の全成分を意味するものとする。
【００１８】
本発明において、「重量平均分子量」とは、ＧＰＣ（ゲルパーミエーションクロマトグラフィー）によるポリスチレン換算の重量平均分子量（Ｍｗ）をさす。
また本発明において、「アミン価」とは、特に断りのない限り有効固形分換算のアミン価を表し、分散剤の固形分１ｇあたりの塩基量と当量のＫＯＨの質量で表される値である。一方で「酸価」とは、特に断りのない限り有効固形分換算の酸価を表し、中和滴定により算出されるものであり、１ｇ中和するのに必要なＫＯＨのｍｇ数を表す。
また本発明において、「Ｃ．Ｉ．」とはカラーインデックスを意味する。
【００１９】
［１］顔料分散液の構成成分
以下に本発明の顔料分散液の各構成成分を説明する。本発明に係る顔料分散液は、（Ａ）顔料、（Ｂ）分散剤、及び（Ｃ）溶剤を必須成分として含有し、更に要すれば、上記成分以外の他の添加物等を含有するものであってもよい。
以下、各構成成分を説明する。
【００２０】
［１−１］（Ａ）顔料
本発明の顔料分散液は、（Ａ）顔料を含有する。顔料としては、例えばカラーフィルタの画素等を形成する場合には、赤色顔料、青色顔料、緑色顔料、黄色顔料、紫色顔料、オレンジ顔料、ブラウン顔料等各種の色の顔料を使用することができる。また、その化学構造としては、例えばアゾ系、フタロシアニン系、キナクリドン系、ベンツイミダゾロン系、イソインドリノン系、ジオキサジン系、インダンスレン系、ペリレン系等の有機顔料が挙げられる。この他に種々の無機顔料等も利用可能である。
【００２１】
本発明の顔料分散液において、（Ａ）顔料は、ハロゲン化亜鉛フタロシアニン顔料を含有する。
通常の亜鉛フタロシアニンは１分子中に１６個の水素原子を有しており、これらの水素原子を臭素原子や塩素原子等のハロゲン原子で置換したものが、本発明で使用されるハロゲン化亜鉛フタロシアニン顔料である。ハロゲン化亜鉛フタロシアニン顔料は、通常緑色顔料として用いられているものである。
【００２２】
ハロゲン化亜鉛フタロシアニン顔料１分子中に含まれる平均水素原子数は特に限定されないが、１以上が好ましく、２以上がより好ましく、３以上がさらに好ましく、４以上がよりさらに好ましく、また、１２以下が好ましく、１０以下がより好ましく、８以下がさらに好ましく、６以下がより好ましい。前記下限値以上とすることで、高着色化（広色域化）と高輝度化の両立がしやすい傾向があり、また、前記上限値以下とすることで顔料分散液の安定性を向上できる傾向がある。
【００２３】
ハロゲン化亜鉛フタロシアニン顔料１分子中の平均水素原子数は、蛍光Ｘ線ファンダメンタルパラメーター法（ＦＰ法）によって測定した平均ハロゲン原子数を用いて算出することができる。詳細には、国際公開第２０１６／１５８６６８号に記載されている方法及び条件を採用することが好ましい。
【００２４】
また、ハロゲン化亜鉛フタロシアニン顔料１分子中の平均塩素原子数も特に限定されないが、０．５以上が好ましく、１以上がより好ましく、１．５以上がさらに好ましく、また、１４以下が好ましく、１２以下がより好ましく、１０以下がさらに好ましく、８以下がよりさらに好ましく、６以下が特に好ましく、４以下が最も好ましい。前記下限値以上とすることで高着色となる傾向があり、また、前記上限値以下とすることで高輝度となる傾向がある。
【００２５】
ハロゲン化亜鉛フタロシアニン顔料１分子中の平均臭素原子数も特に限定されないが、１以上が好ましく、３以上がより好ましく、５以上がさらに好ましく、６以上がよりさらに好ましく、７以上が特に好ましく、８以上が最も好ましく、また、１４以下が好ましく、１３以下がより好ましく、１２以下がさらに好ましく、１１以下がよりさらに好ましく、１０以下が特に好ましい。前記下限値以上とすることで高輝度となる傾向があり、また、前記上限値以下とすることで高着色となる傾向がある。
【００２６】
このようなハロゲン化亜鉛フタロシアニン顔料は、特開昭５０−１３０８１６号公報等に開示されている公知の製造方法で製造できる。例えば、芳香環の水素原子の一部又は全部が臭素の他、塩素等のハロゲン原子で置換されたフタル酸やフタロニトリルを適宜出発原料として使用して、顔料を合成する方法が挙げられる。この場合、必要に応じてモリブデン酸アンモニウム等の触媒を用いてもよい。
【００２７】
他の方法としては、塩化アルミニウム、塩化ナトリウム、臭化ナトリウム等の混合物からなる１１０〜１７０℃程度の溶融物中で、亜鉛フタロシアニンを臭素ガスで臭素化する方法が挙げられる。この方法においては、溶融塩中の塩化物と臭化物の比率を調節したり、塩素ガスの導入量や反応時間を変化させたりすることによって、臭素含有量の異なる種々の臭素化亜鉛フタロシアニンの比率を任意にコントロールすることができる。
反応終了後、得られた混合物を塩酸等の酸性水溶液中に投入すると、生成した臭素化亜鉛フタロシアニンが沈殿する。その後、ろ過、洗浄、乾燥等の後処理を行って、臭素化亜鉛フタロシアニンを得る。
【００２８】
こうして得られたハロゲン化亜鉛フタロシアニン顔料を、必要に応じてアトライター、ボールミル、振動ミル、振動ボールミル等の粉砕機内で乾式摩砕し、ついで、ソルベントソルトミリング法やソルベントボイリング法等で顔料化することによって、透過率やコントラストの高い緑色を発色するハロゲン化亜鉛フタロシアニン顔料が得られる。顔料化方法には特に制限は無いが、容易に結晶成長を抑制でき、且つ比表面積の大きい顔料粒子が得られる点でソルベントソルトミリング処理を採用するのが好ましい。
【００２９】
ソルベントソルトミリングとは、合成直後の粗顔料と、無機塩と、有機溶剤とを混練摩砕することを意味する。具体的には、粗顔料と、無機塩と、それを溶解しない有機溶剤とを混練機に仕込み、その中で混練摩砕を行う。この際の混練機としては、例えばニーダー、ミックスマーラーやプラネタリ―ミキサー、もしくは、特開２００６−７７０６２号公報に記載されているような環状の固定円盤と同心の回転円盤の間隙部分の形成された粉砕空間を有する連続混練機等が好適に使用される。
【００３０】
上記無機塩としては、水溶性無機塩が好適に使用でき、例えば塩化ナトリウム、塩化カリウム、硫酸ナトリウム等の無機塩を用いることが好ましい。また、これら無機塩の平均粒子径は０．５〜５０μｍであることがより好ましい。このような無機塩は、通常の無機塩を微粉砕することで容易に得られる。
【００３１】
ハロゲン化亜鉛フタロシアニン顔料としては、市販されているものを用いることができ、Ｃ．Ｉ．ピグメントグリーン５８、Ｃ．Ｉ．ピグメントグリーン５９などが挙げられる。これらの中でも、高着色化（広色域化）と高輝度化の両立の観点から、Ｃ．Ｉ．ピグメントグリーン５９が好ましい。
【００３２】
一方で、（Ａ）顔料は、ハロゲン化亜鉛フタロシアニン顔料以外に、その他の顔料を含んでいてもよい。その他の顔料としては、その他の緑色顔料や、黄色顔料が挙げられる。
その他の緑色顔料としては、例えば、Ｃ．Ｉ．ピグメントグリーン７、Ｃ．Ｉ．ピグメントグリーン３６などが挙げられる。
【００３３】
黄色顔料としては、例えば、Ｃ．Ｉ．ピグメントイエロー１、１：１、２、３、４、５、６、９、１０、１２、１３、１４、１６、１７、２０、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８６、８７、９３、９４、９５、９７、１００、１０１、１０４、１０５、１０８、１０９、１１０、１１１、１１６、１１７、１１９、１２０、１２５、１２６、１２７、１２７：１、１２８、１２９、１３３、１３４、１３６、１３７、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、及び下記式（Ｉ）で表されるアゾバルビツール酸のニッケルとの１：１錯体又はその互換異性体に、他の化合物が挿入されてなる化合物（以下、「式（Ｉ）で表されるニッケルアゾ錯体」と称する）等が挙げられる。
【００３４】
【化３】
2020059821.tif 000004
【００３５】
また、前記他の化合物としては、下記式（ＩＩ）で表される化合物などが挙げられる。
【００３６】
【化４】
2020059821.tif 000005
【００３７】
これらの中でも、高輝度及び広色域の観点から、Ｃ．Ｉ．ピグメントイエロー８３、１１７、１２９、１３８、１３９、１５４、１５５、１８０、１８５、及び式（Ｉ）で表されるニッケルアゾ錯体、更に好ましくはＣ．Ｉ．ピグメントイエロー８３、１３８、１３９、１８０、及び式（Ｉ）で表されるニッケルアゾ錯体が挙げられる。
【００３８】
これら（Ａ）顔料の平均一次粒子径は、通常０．２μｍ以下、好ましくは０．１μｍ以下、より好ましくは０．０４μｍ以下である。顔料の微粒化に際しては、上述したソルベントソルトミリングのような手法が好適に用いられる。
【００３９】
なお、顔料の平均一次粒子径は次の方法で求めることができる。まず顔料をクロロホルム中に超音波分散し、コロジオン膜貼り付けメッシュ上に滴下して、乾燥させ、透過電子顕微鏡（ＴＥＭ）観察により、顔料の一次粒子像を得る。個々の顔料粒子の粒子径を、同じ面積となる円の直径に換算した面積円相当径として、複数個の顔料粒子についてそれぞれ粒子径を求めた後、下式の計算式の通り個数平均値を計算し平均粒子径を求める。
【００４０】
個々の顔料粒子の粒子径：
Ｘ1，Ｘ2，Ｘ3，Ｘ4，・・・，Ｘi，・・・Ｘm  平均粒子径  ＝  ΣＸi／ｍ
【００４１】
本発明の顔料分散液において、（Ａ）顔料の含有割合は特に限定されないが、顔料分散液の全固形分中に４５質量％以上が好ましく、５０質量％以上がより好ましく、５５質量％以上がさらに好ましく、６０質量％以上が特に好ましく、また、８５質量％以下が好ましく、８０質量％以下がより好ましく、７５質量％以下がさらに好ましく、７０質量％以下が特に好ましい。前記下限値以上とすることで着色樹脂組成物中の顔料分散液量を低減することができ、パターニング特性が向上する傾向があり、また、前記上限値以下とすることで顔料分散液の経時安定性が向上する傾向がある。
また、本発明の着色樹脂組成物における（Ａ）顔料の含有割合も特に限定されないが、着色樹脂組成物の全固形分中に１０質量％以上が好ましく、１５質量％以上がより好ましく、２０質量％以上がさらに好ましく、２５質量％以上が特に好ましく、また、５０質量％以下が好ましく、４０質量％以下がより好ましく、３５質量％以下がさらに好ましく、３０質量％以下が特に好ましい。前記下限値以上とすることで着色樹脂組成物の安定性を向上させる傾向があり、また、前記上限値以下とすることでレジストのパターニング特性を向上させる傾向がある。
【００４２】
また、（Ａ）顔料におけるハロゲン化亜鉛フタロシアニン顔料の含有割合も特に限定されないが、１０質量％以上が好ましく、３０質量％以上がより好ましく、５０質量％以上がさらに好ましく、７０質量％以上がよりさらに好ましく、９０質量％以上が特に好ましく、また、通常１００質量％以下である。前記下限値以上とすることで高着色化や高輝度化の効果が得られやすい傾向がある。
【００４３】
［１−２］（Ｂ）分散剤
本発明の顔料分散液は、（Ａ）顔料を安定に分散させる目的で（Ｂ）分散剤を含有する。
特に本発明の顔料分散液における（Ｂ）分散剤は、以下の条件を満足する重合体（以下、「重合体（ｂ）」と称する場合がある。）を含有する。
・下記一般式（１）で表される繰り返し単位、及び下記一般式（２）で表される繰り返し単位を有する。
・前記一般式（１）で表される繰り返し単位の含有割合が、前記一般式（１）で表される繰り返し単位の含有割合と前記一般式（２）で表される繰り返し単位の含有割合の合計に対して２０モル％以下である。
・アミン価が８０ｍｇＫＯＨ／ｇ以上である。
・酸価が１ｍｇＫＯＨ／ｇ未満である。
【００４４】
本発明の顔料分散液は（Ｂ）分散剤として重合体（ｂ）を含有することで、顔料分散液の経時を含めた粘度が良好となり、また、該顔料分散液を含む着色樹脂組成物を用いて作製したパターンの表面粗度が良好となる。
まず、前記一般式（１）で表される繰り返し単位及び前記一般式（２）で表される繰り返し単位を有すること、特に前記一般式（１）で表される繰り返し単位を有することで、ハロゲン化亜鉛フタロシアニン顔料と重合体（ｂ）との親和性が高くなり、顔料分散液中において局所的に顔料が凝集した粗大粒子が発生するのを抑制することができ、得られるパターンの表面粗度が良好になると考えられる。
【００４５】
また、前記一般式（１）で表される繰り返し単位の含有割合が過剰の場合には、重合体（ｂ）同士の自己凝集が強くなり、経時とともに自己凝集が進行して分散安定性が悪化して粘度が高くなる傾向がある。そのため、前記一般式（１）で表される繰り返し単位の含有割合を、前記一般式（１）で表される繰り返し単位の含有割合と前記一般式（２）で表される繰り返し単位の含有割合の合計に対して２０モル％以下とすることで、重合体（ｂ）同士の自己凝集を抑制でき、経時での粘度が良好になると考えられる。
【００４６】
一方で、アミン価を８０ｍｇＫＯＨ／ｇ以上とすることで顔料と重合体（ｂ）とが効率的に配位し、顔料分散液の安定性が向上すると考えられる。また、酸価を１ｍｇＫＯＨ／ｇ未満とすることで顔料分散液中への吸湿が抑えられ、顔料分散液の経時安定性が向上すると考えられる。
【００４７】
特に、ハロゲン化亜鉛フタロシアニン顔料として、Ｃ．Ｉ．ピグメントグリーン５９を用いた場合には、重合体（ｂ）のＣ．Ｉ．ピグメントグリーン５９への配位力が最適となり、過度な微細化を抑えられると共に、遊離した分散剤量も低減され、過分散が抑えられて分散後の再凝集も生じにくくなる為、粗度が良化する傾向がある。
【００４８】
以下に重合体（ｂ）について詳述する。
重合体（ｂ）は、下記一般式（１）で表される繰り返し単位（以下、「繰り返し単位（１）」と称する場合がある。）、及び下記一般式（２）で表される繰り返し単位（以下、「繰り返し単位（２）」と称する場合がある。）を有する。
【００４９】
【化５】
2020059821.tif 000006
【００５０】
（式（１）中、Ｒ1〜Ｒ3は各々独立に、水素原子、置換基を有していてもよいアルキル基、置換基を有していてもよいアリール基、又は置換基を有していてもよいアラルキル基であり、Ｒ1〜Ｒ3のうち２つ以上が互いに結合して環状構造を形成してもよい。
Ｒ4は水素原子又はメチル基である。
Ｘは２価の連結基であり、Ｙ-は対アニオンである。）
【００５１】
【化６】
2020059821.tif 000007
【００５２】
（式（２）中、Ｒ5及びＲ6は各々独立に、水素原子、置換基を有していてもよいアルキル基、置換基を有していてもよいアリール基、又は置換基を有していてもよいアラルキル基であり、Ｒ5及びＲ6が互いに結合して環状構造を形成してもよい。
Ｒ7は水素原子又はメチル基である。
Ｚは２価の連結基である。）
【００５３】
（Ｒ1〜Ｒ3）
上記式（１）中、Ｒ1〜Ｒ3は各々独立に、水素原子、置換基を有していてもよいアルキル基、置換基を有していてもよいアリール基、又は置換基を有していてもよいアラルキル基である。
アルキル基の炭素数は特に限定されないが、分散性の観点から、通常１以上であり、また、１０以下であることが好ましく、６以下であることがより好ましく、４以下であることがさらに好ましく、３以下であることがよりさらに好ましく、２以下であることが特に好ましい。
アルキル基の具体例としては、メチル基、エチル基、プロピル基、ブチル基、ペンチル基、ヘキシル基、ヘプチル基、オクチル基などが挙げられ、これらの中でも、メチル基、エチル基、プロピル基、ブチル基、ペンチル基、又はヘキシル基であることが好ましく、メチル基、エチル基、プロピル基、又はブチル基であることがより好ましい。また、直鎖状、分岐鎖状のいずれであってもよい。また、シクロヘキシル基、シクロヘキシルメチル基などの環状構造を含んでもよい。
【００５４】
アリール基の炭素数は特に限定されないが、分散性の観点から、通常６以上であり、また、１６以下であることが好ましく、１２以下であることがより好ましく、１０以下であることがさらに好ましく、８以下であることが特に好ましい。
アリール基の具体例としては、フェニル基、ナフチル基、アントラセニル基などが挙げられ、これらの中でもフェニル基がより好ましい。
【００５５】
アラルキル基の炭素数は特に限定されないが、分散性の観点から、通常７以上であり、また、１６以下であることが好ましく、１２以下であることがより好ましく、１０以下であることがさらに好ましく、８以下であることが特に好ましい。
アラルキル基の具体例としては、フェニルメチル基（ベンジル基）、フェニルエチル基（フェネチル基）、フェニルプロピル基、フェニルブチル基、フェニルイソプロピル基などが挙げられ、これらの中でも、フェニルメチル基、フェニルエチル基、フェニルプロピル基、又はフェニルブチル基であることが好ましく、フェニルメチル基、又はフェニルエチル基であることがより好ましい。
【００５６】
これらの中でも、分散性、保存安定性、電気信頼性、現像性の観点から、Ｒ1〜Ｒ3が各々独立にアルキル基、又はアラルキル基であることが好ましく、具体的には、Ｒ1及びＲ3が各々独立にメチル基、又はエチル基であり、かつ、Ｒ2がフェニルメチル基（ベンジル基）、又はフェニルエチル基（フェネチル基）であることが好ましく、Ｒ1及びＲ3がメチル基であり、かつ、Ｒ2がフェニルメチル基であることがさらに好ましい。
【００５７】
（Ｒ5及びＲ6）
また、上記式（２）のＲ5及びＲ6における、置換基を有していてもよいアルキル基としては、上記式（１）のＲ1〜Ｒ3として例示したものを好ましく採用することができる。
同様に、上記式（２）のＲ5及びＲ6における、置換基を有していてもよいアリール基としては、上記式（１）のＲ1〜Ｒ3として例示したものを好ましく採用することができる。また、上記式（２）のＲ5及びＲ6における、置換基を有していてもよいアラルキル基としては、上記式（１）のＲ1〜Ｒ3として例示したものを好ましく採用することができる。
【００５８】
これらの中でも、分散性、保存安定性、電気信頼性、現像性の観点から、Ｒ5及びＲ6が各々独立に、置換基を有していてもよいアルキル基であることが好ましく、メチル基、又はエチル基であることがより好ましい。
【００５９】
上記式（１）のＲ1〜Ｒ3及び上記式（２）のＲ5〜Ｒ6におけるアルキル基、アラルキル基、アリール基が有していてもよい置換基としては、ハロゲン原子、アルコキシ基、ベンゾイル基、水酸基などが挙げられる。
【００６０】
上記式（１）において、Ｒ1〜Ｒ3のうち２つ以上が互いに結合して形成する環状構造としては、例えば５〜７員環の含窒素複素環単環、これらが２個縮合してなる縮合環が挙げられる。該含窒素複素環は芳香性を有さないものが好ましく、飽和環であればより好ましい。具体的には、例えば下記のものが挙げられる。
【００６１】
【化７】
2020059821.tif 000008
【００６２】
上記式（１ａ）において、ＲはＲ1〜Ｒ3のいずれかである。
これらの環状構造は、更に置換基を有していてもよい。
【００６３】
また、上記式（２）において、Ｒ5及びＲ6が互いに結合して形成する環状構造としては、例えば５〜７員環の含窒素複素環単環又はこれらが２個縮合してなる縮合環が挙げられる。該含窒素複素環は芳香性を有さないものが好ましく、飽和環であればより好ましい。具体的には、例えば下記のものが挙げられる。
【００６４】
【化８】
2020059821.tif 000009
【００６５】
これらの環状構造は、更に置換基を有していてもよい。
【００６６】
（Ｘ及びＺ）
上記式（１）及び（２）において、２価の連結基Ｘ及びＺとしては、例えば、炭素数１〜１０のアルキレン基、炭素数６〜１２のアリーレン基、−ＣＯＮＨ−Ｒ7−基、−ＣＯＯＲ8−基〔但し、Ｒ7及びＲ8は、各々独立に、単結合、炭素数１〜１０のアルキレン基、又は炭素数２〜１０のエーテル基（アルキルオキシアルキル基）である〕等が挙げられ、好ましくは−ＣＯＯ−Ｒ8−基である。また、Ｒ8の中でも分散性の観点から、アルキレン基が好ましく、炭素数１〜５のアルキレン基がより好ましく、炭素数１〜３のアルキレン基がさらに好ましい。
また、上記式（１）において、対アニオンのＹ-としては、Ｃｌ-、Ｂｒ-、Ｉ-、ＣｌＯ4-、ＢＦ4-、ＣＨ3ＣＯＯ-、ＳＯ3-、ＰＦ6-、芳香族ジカルボン酸イミドアニオン、芳香族スルホン酸、アニオン、芳香族ホスホン酸アニオン、芳香族カルボン酸アニオン等が挙げられる。
【００６７】
重合体（ｂ）は、前記式（１）で表される繰り返し単位の含有割合が、前記式（１）で表される繰り返し単位の含有割合と前記式（２）で表される繰り返し単位の含有割合の合計に対して２０モル％以下のものであればよく、１８モル％以下が好ましく、１６モル％以下がより好ましく、１４モル％以下がさらに好ましく、また、４モル％以上が好ましく、６モル％以上がより好ましく、８モル％以上がさらに好ましい。前記上限値以下とすることで現像溶解性が向上する傾向があり、また、前記下限値以上とすることで顔料分散液の安定性が向上する傾向がある。
【００６８】
また、重合体（ｂ）において、全繰り返し単位に占める前記式（１）で表される繰り返し単位の含有割合は特に限定されないが、１モル％以上が好ましく、２モル％以上がより好ましく、３モル％以上がさらに好ましく、また、６モル％以下が好ましく、５モル％以下がより好ましく、４モル％以下がさらに好ましい。前記下限値以上とすることで顔料分散液の安定性が向上する傾向があり、また、前記上限値以下とすることで現像溶解性が良化する傾向がある。
【００６９】
また、重合体（ｂ）において、全繰り返し単位に占める前記式（２）で表される繰り返し単位の含有割合は特に限定されないが、１０モル％以上が好ましく、２０モル％以上がより好ましく、２５モル％以上がさらに好ましく、また、５０モル％以下が好ましく、４０モル％以下がより好ましく、３５モル％以下がさらに好ましい。前記下限値以上とすることで顔料分散液の安定性が向上する傾向があり、また、前記上限値以下とすることで現像溶解性が良化する傾向がある。
【００７０】
重合体（ｂ）は、溶剤やバインダー樹脂等に対する相溶性を高め、分散安定性を向上させるとの観点から、下記一般式（３）で表される繰り返し単位（以下、「繰り返し単位（３）」と称する場合がある。）を有することが好ましい。
【００７１】
【化９】
2020059821.tif 000010
【００７２】
（式（３）中、Ｒ10はエチレン基又はプロピレン基であり、Ｒ11は置換基を有していてもよいアルキル基であり、Ｒ12は水素原子又はメチル基である。
ｎは１〜２０の整数である。）
【００７３】
（Ｒ11）
上記式（３）のＲ11における、アルキル基の炭素数は特に限定されないが、通常１以上であり、２以上であることが好ましく、また、１０以下であることが好ましく、６以下であることがより好ましい。
アルキル基の具体例としては、メチル基、エチル基、プロピル基、ブチル基、ペンチル基、ヘキシル基、ヘプチル基、オクチル基などが挙げられ、これらの中でも、メチル基、エチル基、プロピル基、ブチル基、ペンチル基、又はヘキシル基であることが好ましく、メチル基、エチル基、プロピル基、又はブチル基であることがより好ましい。また、直鎖状、分枝状のいずれであってもよい。また、シクロヘキシル基、シクロヘキシルメチル基などの環状構造を含んでもよい。
Ｒ11におけるアルキル基が有していてもよい置換基としては、ハロゲン原子、アルコキシ基、ベンゾイル基、水酸基などが挙げられる。
【００７４】
（ｎ）
また、上記式（３）におけるｎは溶剤やバインダー樹脂等に対する相溶性と分散性の観点から、１以上であることが好ましく、２以上であることがより好ましく、また、１０以下であることが好ましく、５以下であることがより好ましい。
【００７５】
また、重合体（ｂ）が前記式（３）で表される繰り返し単位を含有する場合、全繰り返し単位に占める前記式（３）で表される繰り返し単位の含有割合は特に限定されないが、２モル％以上が好ましく、４モル％以上がより好ましく、６モル％以上がさらに好ましく、また、１５モル％以下が好ましく、１０モル％以下がより好ましく、７モル％以下がさらに好ましい。前記下限値以上とすることで現像溶解性が向上する傾向があり、また、前記上限値以下とすることで現像密着性が向上する傾向がある。
【００７６】
また、重合体（ｂ）は、溶剤やバインダー樹脂等に対する相溶性を高め、分散安定性を向上させるとの観点から、下記一般式（４）で表される繰り返し単位（以下、「繰り返し単位（４）」と称する場合がある。）を有することが好ましい。
【００７７】
【化１０】
2020059821.tif 000011
【００７８】
（上記式（４）中、Ｒ13は置換基を有していてもよいアルキル基、置換基を有していてもよいアリール基、又は置換基を有していてもよいアラルキル基である。
Ｒ14は水素原子又はメチル基である。）
【００７９】
（Ｒ13）
上記式（４）のＲ13における、アルキル基の炭素数は特に限定されないが、通常１以上であり、１以上であることが好ましく、また、１０以下であることが好ましく、６以下であることがより好ましい。
アルキル基の具体例としては、メチル基、エチル基、プロピル基、ブチル基、ペンチル基、ヘキシル基、ヘプチル基、オクチル基などが挙げられ、これらの中でも、メチル基、エチル基、プロピル基、ブチル基、ペンチル基、又はヘキシル基であることが好ましく、メチル基、エチル基、プロピル基、又はブチル基であることがより好ましい。また、直鎖状、分枝状のいずれであってもよい。また、シクロヘキシル基、シクロヘキシルメチル基などの環状構造を含んでもよい。
【００８０】
上記式（４）のＲ13における、アリール基の炭素数は特に限定されないが、通常６以上であり、６以上であることが好ましく、また、１６以下であることが好ましく、１２以下であることがより好ましい。
アリール基の具体例としては、フェニル基、ナフチル基、アントラセニル基などが挙げられ、これらの中でもフェニル基であることがより好ましい。
【００８１】
上記式（４）のＲ13における、置換基を有していてもよいアラルキル基の炭素数は特に限定されないが、通常７以上であり、７以上であることが好ましく、また、１６以下であることが好ましく、１２以下であることがより好ましい。
アラルキル基の具体例としては、フェニルメチル基、フェニルエチル基、フェニルプロピル基、フェニルブチル基、フェニルイソプロピル基などが挙げられ、これらの中でも、フェニルメチル基、フェニルエチル基、フェニルプロピル基、又はフェニルブチル基であることが好ましく、フェニルメチル基、又はフェニルエチル基であることがより好ましい。
【００８２】
これらの中でも、溶剤相溶性と分散安定性の観点から、Ｒ13がアルキル基、又はアラルキル基であることが好ましく、メチル基、エチル基、又はフェニルメチル基であることがより好ましい。
Ｒ13における、アルキル基が有していてもよい置換基としては、ハロゲン原子、アルコキシ基等が挙げられる。また、アリール基又はアラルキル基が有していてもよい置換基としては、アルキル基、ハロゲン原子、アルコキシ基等が挙げられる。
【００８３】
また、重合体（ｂ）が前記式（４）で表される繰り返し単位を含有する場合、全繰り返し単位に占める前記式（４）で表される繰り返し単位の含有割合は特に限定されないが、３０モル％以上であることが好ましく、４０モル％以上であることがより好ましく、５０モル％以上であることがさらに好ましく、５５モル％以上であることが特に好ましく、また、８０モル％以下であることが好ましく、７０モル％以下であることがより好ましく、６５モル％以下であることがさらに好ましい。前記下限値以上とすることで顔料分散液の安定性を向上させる傾向があり、また、前記上限値以下とすることで現像溶解性を担保できる傾向がある。
【００８４】
重合体（ｂ）は、繰り返し単位（１）、繰り返し単位（２）、繰り返し単位（３）及び繰り返し単位（４）以外の繰り返し単位を有していてもよい。そのような繰り返し単位の例としては、スチレン、α−メチルスチレンなどのスチレン系単量体；（メタ）アクリル酸クロライドなどの（メタ）アクリル酸塩系単量体； （メタ）アクリルアミド、Ｎ−メチロールアクリルアミドなどの（メタ）アクリルアミド系単量体； 酢酸ビニル；アクリロニトリル；アリルグリシジルエーテル、クロトン酸グリシジルエーテル；Ｎ−メタクリロイルモルホリン等の単量体に由来する繰り返し単位が挙げられる。
【００８５】
重合体（ｂ）は、繰り返し単位（１）及び繰り返し単位（２）を有する限り、特に限定されるものではないが、分散性をより高めるとの観点から、繰り返し単位（１）及び繰り返し単位（２）を有するＡブロックと、繰り返し単位（１）及び繰り返し単位（２）を有さないＢブロックとを有する、ブロック共重合体であることが好ましい。該ブロック共重合体は、Ａ−Ｂブロック共重合体又はＢ−Ａ−Ｂブロック共重合体であることが好ましい。Ａブロックに４級アンモニウム塩基だけでなくアミノ基も導入することにより、意外にも、分散剤の分散能力が著しく向上する傾向がある。また、Ｂブロックが繰り返し単位（３）を有することが好ましく、更に繰り返し単位（４）を有することがより好ましい。
【００８６】
Ａブロック中において、繰り返し単位（１）及び繰り返し単位（２）は、ランダム共重合、ブロック共重合のいずれの態様で含有されていてもよい。また、繰り返し単位（１）及び繰り返し単位（２）は、１つのＡブロック中に各々２種以上含有されていてもよく、その場合、各々の繰り返し単位は、該Ａブロック中においてランダム共重合、ブロック共重合のいずれの態様で含有されていてもよい。
【００８７】
また、繰り返し単位（１）及び繰り返し単位（２）以外の繰り返し単位が、Ａブロック中に含有されていてもよく、そのような繰り返し単位の例としては、前述の（メタ）アクリル酸エステル系単量体由来の繰り返し単位等が挙げられる。繰り返し単位（１）及び繰り返し単位（２）以外の繰り返し単位の、Ａブロック中の含有量は、好ましくは０〜５０モル％、より好ましくは０〜２０モル％であるが、かかる繰り返し単位はＡブロック中に含有されないことが最も好ましい。
【００８８】
繰り返し単位（３）及び（４）以外の繰り返し単位がＢブロック中に含有されていてもよく、そのような繰り返し単位の例としては、スチレン、α−メチルスチレンなどのスチレン系単量体；（メタ）アクリル酸クロライドなどの（メタ）アクリル酸塩系単量体；（メタ）アクリルアミド、Ｎ−メチロールアクリルアミドなどの（メタ）アクリルアミド系単量体； 酢酸ビニル；アクリロニトリル；アリルグリシジルエーテル、クロトン酸グリシジルエーテル；Ｎ−メタクリロイルモルホリン等の単量体に由来する繰り返し単位が挙げられる。繰り返し単位（３）及び繰り返し単位（４）以外の繰り返し単位の、Ｂブロック中の含有量は、好ましくは０〜５０モル％、より好ましくは０〜２０モル％であるが、かかる繰り返し単位はＢブロック中に含有されないことが最も好ましい。
【００８９】
重合体（ｂ）のアミン価は８０ｍｇＫＯＨ／ｇ以上であるが、８５ｍｇＫＯＨ／ｇ以上が好ましく、９０ｍｇＫＯＨ／ｇ以上がより好ましく、９５ｍｇＫＯＨ／ｇ以上がさらに好ましく、１００ｍｇＫＯＨ／ｇ以上が特に好ましく、また、１６０ｍｇＫＯＨ／ｇ以下が好ましく、１５０ｍｇＫＯＨ／ｇ以下がより好ましく、１４０ｍｇＫＯＨ／ｇ以下がさらに好ましく、１３０ｍｇＫＯＨ／ｇ以下がよりさらに好ましく、１２０ｍｇＫＯＨ／ｇ以下が特に好ましく、１１５ｍｇＫＯＨ／ｇ以下が最も好ましい。前記下限値以上とすることで顔料分散液の粘度安定性が向上する傾向があり、また、前記上限値以下とすることで  着色樹脂組成物の溶解性が向上する傾向がある。
【００９０】
また、重合体（ｂ）の酸価は１ｍｇＫＯＨ／ｇ未満であるが、顔料分散液の粘度安定性の観点から、低い方が好ましく、特に０ｍｇＫＯＨ／ｇであることが好ましい。
【００９１】
また、重合体（ｂ）の重量平均分子量は特に限定されないが、４０００以上が好ましく、５０００以上がより好ましく、６０００以上がさらに好ましく、また、１２０００以下が好ましく、１００００以下がより好ましく、９０００以下がさらに好ましい。前記下限値以上とすることで顔料分散液の粘度安定性が向上する傾向があり、また、前記上限値以下とすることで着色樹脂組成物の溶解性が向上する傾向がある。
【００９２】
重合体（ｂ）は、公知の方法により製造することができるが、ブロック共重合体である場合には例えば、上記各繰り返し単位を導入する単量体を、リビング重合することにより製造することができる。リビング重合法としては、特開平９−６２００２号公報、特開２００２−３１７１３号公報や、Ｐ．Ｌｕｔｚ，Ｐ．Ｍａｓｓｏｎ ｅｔ ａｌ，Ｐｏｌｙｍ．Ｂｕｌｌ．１２，７９ （１９８４），Ｂ．Ｃ．Ａｎｄｅｒｓｏｎ，Ｇ．Ｄ．Ａｎｄｒｅｗｓ ｅｔ ａｌ，Ｍａｃｒｏｍｏｌｅｃｕｌｅｓ，１４，１６０１（１９８１），Ｋ．Ｈａｔａｄａ，Ｋ．Ｕｔｅ，ｅｔ ａｌ，Ｐｏｌｙｍ．Ｊ．１７，９７７（１９８５），１８，１０３７（１９８６），右手浩一、畑田耕一、高分子加工、３６，３６６（１９８７），東村敏延、沢本光男、高分子論文集、４６，１８９（１９８９），Ｍ．Ｋｕｒｏｋｉ，Ｔ．Ａｉｄａ，Ｊ．Ａｍ．Ｃｈｅｍ．Ｓｏｃ，１０９，４７３７（１９８７）、相田卓三、井上祥平、有機合成化学、４３，３００（１９８５），Ｄ．Ｙ．Ｓｏｇｏｈ，Ｗ．Ｒ．Ｈｅｒｔｌｅｒ ｅｔ ａｌ，Ｍａｃｒｏｍｏｌｅｃｕｌｅｓ，２０，１４７３（１９８７）等に記載されている公知の方法を採用することができる。
【００９３】
重合体（ｂ）を製造する際に用いる繰り返し単位（１）を導入する単量体としては、例えば、（メタ）アクリロイルアミノプロピルトリメチルアンモニウムクロライド、（メタ）アクリロイルオキシエチルトリメチルアンモニウムクロライド、（メタ）アクリロイルオキシエチルトリエチルアンモニウムクロライド、（メタ）アクリロイルオキシエチル（４−ベンゾイルベンジル）ジメチルアンモニウムブロマイド、（メタ）アクリロイルオキシエチルベンジルジメチルアンモニウムクロライド、（メタ）アクリロイルオキシエチルベンジルジエチルアンモニウムクロライド等が挙げられる。繰り返し単位（２）を導入する単量体としては、例えば、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート等が挙げられる。繰り返し単位（１）は、繰り返し単位（２）を導入する単量体を重合した後、該重合体に塩化ベンジル等のハロゲン化炭化水素化合物を反応させ、部分的にアミノ基を４級化させることにより導入することもできる。
【００９４】
また、繰り返し単位（３）を導入する単量体としては、例えば、ポリエチレングリコール（ｎ＝１〜５）メチルエーテル（メタ）アクリレート、ポリエチレングリコール（ｎ＝１〜５）エチルエーテル（メタ）アクリレート、ポリエチレングリコール（ｎ＝１〜５）プロピルエーテル（メタ）アクリレート、ポリプロピレングリコール（ｎ＝１〜５）メチルエーテル（メタ）アクリレート、ポリプロピレングリコール（ｎ＝１〜５）エチルエーテル（メタ）アクリレート、ポリプロピレングリコール（ｎ＝１〜５）プロピルエーテル（メタ）アクリレート等が挙げられる。繰り返し単位（４）を導入する単量体としては、例えば、メチル（メタ）アクリレート、エチル（メタ）アクリレート、プロピル（メタ）アクリレート、イソプロピル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、イソボルニル（メタ）アクリレート、ベンジル（メタ）アクリレート、フェニルエチル（メタ）アクリレート等が挙げられる。
【００９５】
本発明においては、重合体（ｂ）と共に、他の分散剤を併用することができる。他の分散剤としては、例えば、Ｄｉｓｐｅｒｂｙｋ（登録商標。以下同じ。）−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２、Ｄｉｓｐｅｒｂｙｋ−２０００、Ｄｉｓｐｅｒｂｙｋ−２００１（以上、ビックケミー（ＢＹＫ）社製）、ソルスパース（登録商標。以下同じ。）２４０００、ソルスパース７６５００（ルーブリゾール（株）社製）、アジスパー（登録商標。以下同じ。）ＰＢ８２１、アジスパーＰＢ８２２、アジスパーＰＢ８２３、アジスパーＰＢ８２４、アジスパーＰＢ８２７（味の素ファインテクノ株式会社製）等の市販品が挙げられる。
【００９６】
本発明の顔料分散液における（Ｂ）分散剤の含有割合は、（Ａ）顔料１００質量部に対して５０質量部以下であれば特に限定されないが、４５質量部以下が好ましく、４０質量部以下がより好ましく、３５質量部以下がさらに好ましく、また、１０質量部以上が好ましく、２０質量部以上がより好ましく、２５質量部以上がさらに好ましい。前記上限値以下とすることで着色樹脂組成物のパターニング特性が向上する傾向があり、また、前記下限値以上とすることで顔料分散液の経時安定性が向上する傾向がある。
また、本発明の着色樹脂組成物における（Ｂ）分散剤の含有割合は特に限定されないが、（Ａ）顔料１００質量部に対して、５０質量部以下が好ましく、４０質量部以下がより好ましく、３５質量部以下がさらに好ましく、また、１０質量部以上が好ましく、１５質量部以上がより好ましく、２０質量部以上がさらに好ましい。前記上限値以下とすることで着色樹脂組成物のパターニング特性が向上する傾向があり、また、前記下限値以上とすることで着色樹脂組成物の経時異物が低減される傾向がある。
【００９７】
また、本発明の顔料分散液の全固形分中における（Ｂ）分散剤の含有割合は特に限定されないが、１０質量％以上が好ましく、１３質量％以上がより好ましく、１６質量％以上がさらに好ましく、また、２８質量％以下が好ましく、２５質量％以下がより好ましく、２２質量％以下がさらに好ましい。前記下限値以上とすることで着色樹脂組成物の経時異物が抑制される傾向があり、また、前記上限値以下とすることで着色樹脂組成物のパターニング特性が向上する傾向がある。
本発明の着色樹脂組成物の全固形分中における（Ｂ）分散剤の含有割合も特に限定されないが、２質量％以上が好ましく、４質量％以上がより好ましく、６質量％以上がさらに好ましく、また、２０質量％以下が好ましく、１５質量％以下がより好ましく、１０質量％以下がさらに好ましい。前記下限値以上とすることで着色樹脂組成物の経時異物が低減される傾向があり、また、前記上限値以下とすることで着色樹脂組成物のパターニング特性が向上する傾向がある。
【００９８】
［１−３］分散助剤
本発明に係る顔料分散液には、顔料の分散性の向上、分散安定性の向上のために分散助剤として顔料誘導体等を添加しても良い。顔料誘導体としてはアゾ系、フタロシアニン系、キナクリドン系、ベンツイミダゾロン系、キノフタロン系、イソインドリノン系、イソインドリン系、ジオキサジン系、アントラキノン系、インダンスレン系、ペリレン系、ペリノン系、ジケトピロロピロール系、ジオキサジン系顔料等の誘導体が挙げられる。顔料誘導体の置換基としてはスルホン酸基、スルホンアミド基及びその４級塩、フタルイミドメチル基、ジアルキルアミノアルキル基、水酸基、カルボキシル基、アミド基等が顔料骨格に直接またはアルキル基、アリール基、複素環基等を介して結合したものが挙げられ、好ましくはスルホンアミド基及びその４級塩、スルホン酸基が挙げられ、より好ましくはスルホン酸基である。またこれら置換基は一つの顔料骨格に複数置換していても良いし、置換数の異なる化合物の混合物でも良い。顔料誘導体の具体例としてはアゾ顔料のスルホン酸誘導体、フタロシアニン顔料のスルホン酸誘導体、キノフタロン顔料のスルホン酸誘導体、イソインドリン顔料のスルホン酸誘導体、アントラキノン顔料のスルホン酸誘導体、キナクリドン顔料のスルホン酸誘導体、ジケトピロロピロール顔料のスルホン酸誘導体、ジオキサジン顔料のスルホン酸誘導体等が挙げられる。
【００９９】
中でも好ましくは、顔料の色相との干渉が少ない顔料誘導体が好ましく、より好ましくはピグメントイエロー１３８のスルホン酸誘導体、ピグメントイエロー１３９のスルホン酸誘導体、ピグメントブルー１５のスルホン酸誘導体である。
顔料誘導体の含有割合は特に限定されないが、（Ａ）顔料１００質量部に対して０．５質量部以上が好ましく、１質量部以上がより好ましく、また、７質量部以下が好ましく、５質量部以下がより好ましい。前記下限値以上とすることで顔料分散液の安定性が向上する傾向があり、また、前記上限値以下とすることで輝度低減を抑えられる傾向がある。
【０１００】
［１−４］分散樹脂
本発明の顔料分散液には、後述するバインダー樹脂から選ばれた樹脂の一部または全部を含有していてもよい。具体的には、後述する顔料分散液の調製における分散処理工程において、前述の分散剤とともにバインダー樹脂を含有させることにより、該バインダー樹脂が分散剤との相乗効果で分散安定性に寄与し、結果として分散剤の添加量を減らせる傾向があるため好ましい。このように、分散処理工程に使用される樹脂を、分散樹脂と称することがある。
【０１０１】
［１−５］（Ｃ）溶剤
本発明の顔料分散液は、（Ｃ）溶剤を含有する。
（Ｃ）溶剤は、本発明の顔料分散液や後述する着色樹脂組成物において、（Ａ）顔料、（Ｂ）分散剤のほか、場合により配合した上記以外の成分などを溶解又は分散させ、粘度を調節する機能を有する。
かかる溶剤としては、各成分を溶解または分散させることができるものであればよい。
【０１０２】
このような溶剤としては、例えば、エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノ−ｎ−ブチルエーテル、プロピレングリコール−ｔ−ブチルエーテル、ジエチレングリコールモノメチルエーテル、ジエチレングリコールモノエチルエーテル、ジエチレングリコールモノ−ｎ−ブチルエーテル、メトキシメチルペンタノール、プロピレングリコールモノエチルエーテル、ジプロピレングリコールモノエチルエーテル、ジプロピレングリコールモノメチルエーテル、３−メチル−３−メトキシブタノール、トリエチレングリコールモノメチルエーテル、トリエチレングリコールモノエチルエーテル、トリプロピレングリコールメチルエーテルのようなグリコールモノアルキルエーテル類；
【０１０３】
エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテル、ジプロピレングリコールジメチルエーテルのようなグリコールジアルキルエーテル類；
エチレングリコールモノメチルエーテルアセテート、エチレングリコールモノエチルエーテルアセテート、エチレングリコールモノ−ｎ−ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、メトキシブチルアセテート、３−メトキシブチルアセテート、メトキシペンチルアセテート、ジエチレングリコールモノメチルエーテルアセテート、ジエチレングリコールモノエチルエーテルアセテート、ジエチレングリコールモノ−ｎ−ブチルエーテルアセテート、ジプロピレングリコールモノメチルエーテルアセテート、トリエチレングリコールモノメチルエーテルアセテート、トリエチレングリコールモノエチルエーテルアセテート、３−メチル−３−メトキシブチルアセテートのようなグリコールアルキルエーテルアセテート類；
【０１０４】
エチレングリコールジアセテート、１，３−ブチレングリコールジアセテート、１，６−ヘキサノールジアセテートなどのグリコールジアセテート類；
シクロヘキサノールアセテートなどのアルキルアセテート類；
アミルエーテル、プロピルエーテル、ジエチルエーテル、ジプロピルエーテル、ジイソプロピルエーテル、ブチルエーテル、ジアミルエーテル、エチルイソブチルエーテル、ジヘキシルエーテルのようなエーテル類；
アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトン、メトキシメチルペンタノンのようなケトン類；
エタノール、プロパノール、ブタノール、ヘキサノール、シクロヘキサノール、エチレングリコール、プロピレングリコール、ブタンジオール、ジエチレングリコール、ジプロピレングリコール、トリエチレングリコール、メトキシメチルペンタノール、グリセリン、ベンジルアルコールのような１価又は多価アルコール類；
ｎ−ペンタン、ｎ−オクタン、ジイソブチレン、ｎ−ヘキサン、ヘキセン、イソプレン、ジペンテン、ドデカンのような脂肪族炭化水素類；
シクロヘキサン、メチルシクロヘキサン、メチルシクロヘキセン、ビシクロヘキシルのような脂環式炭化水素類；
【０１０５】
ベンゼン、トルエン、キシレン、クメンのような芳香族炭化水素類；
アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、γ−ブチロラクトンのような鎖状又は環状エステル類；
３−メトキシプロピオン酸、３−エトキシプロピオン酸のようなアルコキシカルボン酸類；
ブチルクロライド、アミルクロライドのようなハロゲン化炭化水素類；
メトキシメチルペンタノンのようなエーテルケトン類；
アセトニトリル、ベンゾニトリルのようなニトリル類等が挙げられる。
【０１０６】
上記に該当する市販の溶剤としては、ミネラルスピリット、バルソル＃２、アプコ＃１８ソルベント、アプコシンナー、ソーカルソルベントＮｏ．１及びＮｏ．２、ソルベッソ＃１５０、シェルＴＳ２８  ソルベント、カルビトール、エチルカルビトール、ブチルカルビトール、メチルセロソルブ、エチルセロソルブ、エチルセロソルブアセテート、メチルセロソルブアセテート、ジグライム（いずれも商品名）などが挙げられる。これらの溶媒は、１種を単独で用いてもよく、２種以上を併用してもよい。
【０１０７】
フォトリソグラフィ法にてカラーフィルタの画素を形成する場合、溶剤としては沸点が１００〜２００℃（圧力１０１３．２５［ｈＰａ］条件下。以下、沸点に関しては全て同様。）の範囲のものを選択するのが好ましい。より好ましくは１２０〜１７０℃の沸点をもつものである。
上記溶剤中、塗布性、表面張力などのバランスが良く、組成物中の構成成分の溶解度が比較的高い点からは、グリコールアルキルエーテルアセテート類が好ましい。
【０１０８】
また、グリコールアルキルエーテルアセテート類は、単独で使用してもよいが、他の溶剤を併用してもよい。併用する溶剤として、特に好ましいのはグリコールモノアルキルエーテル類である。中でも、特に組成物中の構成成分の溶解性からプロピレングリコールモノメチルエーテルが好ましい。なお、グリコールモノアルキルエーテル類は極性が高く、添加量が多すぎると顔料が凝集しやすく、後に得られる着色樹脂組成物の粘度が上がっていくなどの保存安定性が低下する傾向があるので、溶剤中のグリコールモノアルキルエーテル類の割合は５質量％〜３０質量％が好ましく、５質量％〜２０質量％がより好ましい。
【０１０９】
また、１５０℃以上の沸点をもつ溶剤を併用することも好ましい。このような高沸点の溶剤を併用することにより、着色樹脂組成物は乾きにくくなるが、急激に乾燥することによる顔料分散液の相互関係の破壊を起こし難くする効果がある。高沸点溶剤の含有割合は、溶剤中に３質量％〜５０質量％が好ましく、５質量％〜４０質量％がより好ましく、５質量％〜３０質量％が特に好ましい。前記下限値以上とすることで、スリットノズル先端で顔料などが析出・固化して異物欠陥を惹き起こすのを抑制できる傾向があり、また前記上限値以下とすることで、カラーフィルタ製造工程の減圧乾燥プロセスにおけるタクト不良を抑制しやすく、プリベークプロセスにおいてピン跡が生じるのを抑制しやすい傾向がある。
なお沸点１５０℃以上の溶剤が、グリコールアルキルエーテルアセテート類であっても、またグリコールアルキルエーテル類であってもよく、この場合は、沸点１５０℃以上の溶剤を別途含有させなくてもかまわない。
【０１１０】
好ましい高沸点溶剤としては、例えば前述の各種溶剤の中ではジエチレングリコールモノ−ｎ−ブチルエーテルアセテート、ジエチレングリコールモノエチルエーテルアセテート、ジプロピレングリコールメチルエーテルアセテート、１，３−ブチレングリコールジアセテート、１，６−ヘキサノールジアセテート、トリアセチンなどが挙げられる。
さらに、顔料分散液や後述する着色樹脂組成物の粘度調整や固形分の溶解度調整のためには、沸点が１８０℃より低い溶剤を一部含有することも効果的である。このような溶剤としては、低粘度で溶解性が高く、低表面張力であるような溶剤が好ましく、エーテル類、エステル類やケトン類などが好ましい。中でも特に、シクロヘキサノン、ジプロピレングリコールジメチルエーテル、シクロヘキサノールアセテートなどが好ましい。
【０１１１】
本発明の顔料分散液における溶剤の含有割合は特に限定されないが、６０質量％以上が好ましく、７０質量％以上がより好ましく、８０質量％以上がさらに好ましく、また、９９質量％以下が好ましく、９５質量％以下がより好ましく、９０質量％以下がさらに好ましい。前記下限値以上とすることで均一な粒度分布を形成できる傾向があり、また、前記上限値以下とすることで顔料分散液の粘度安定性を向上させる傾向がある。
また、本発明の着色樹脂組成物における溶剤の含有割合も特に限定されないが、着色樹脂組成物に含まれる全固形分の含有割合は１０質量％以上が好ましく、２０質量％以上がより好ましく、２５質量％以上がさらに好ましく、また、５０質量％以下が好ましく、４０質量％以下がより好ましく、３５質量％以下がさらに好ましい。前記下限値以上とすることで着色樹脂組成物塗布時の平滑性が良好となる傾向があり、また、前記上限値以下とすることで着色樹脂組成物の安定性が向上する傾向がある。
【０１１２】
［２］着色樹脂組成物
本発明の着色樹脂組成物は、少なくとも前述した顔料分散液および後述するバインダー樹脂を含有するものであれば特に限定されず、その他の成分を含有するものであってもよい。
【０１１３】
［２−１］バインダー樹脂
本発明の着色樹脂組成物においてバインダー樹脂は、前述の溶剤に可溶で、十分な硬化度の硬化膜を形成できるようなものであれば何ら限定されないが、アルカリ現像してパターンを形成するとの観点からは、アルカリ可溶性樹脂であることが好ましい。例えば、特開平７−２０７２１１号公報、特開平８−２５９８７６号公報、特開平１０−３００９２２号公報、特開平１１−１４０１４４号公報、特開平１１−１７４２２４号公報、特開２０００−５６１１８号公報、特開２００３−２３３１７９号公報などの各公報等に記載される高分子化合物を使用することができるが、中でも好ましくは下記（Ｄ−１）〜（Ｄ−５）の樹脂などが挙げられる。
【０１１４】
（Ｄ−１）：エポキシ基含有（メタ）アクリレートと、他のラジカル重合性単量体との共重合体に対し、該共重合体が有するエポキシ基の少なくとも一部に不飽和一塩基酸を付加させてなる樹脂、又は該付加反応により生じた水酸基の少なくとも一部に多塩基酸無水物を付加させて得られるアルカリ可溶性樹脂（以下「樹脂（Ｄ−１）」と称す場合がある。）
（Ｄ−２）：カルボキシル基含有直鎖状アルカリ可溶性樹脂（以下「樹脂（Ｄ−２）」と称す場合がある。）
（Ｄ−３）：前記樹脂（Ｄ−２）のカルボキシル基部分に、エポキシ基含有不飽和化合物を付加させた樹脂（以下「樹脂（Ｄ−３）」と称す場合がある。）
（Ｄ−４）：（メタ）アクリル系樹脂（以下「樹脂（Ｄ−４）」と称す場合がある。）
（Ｄ−５）：カルボキシル基を有するエポキシアクリレート樹脂（以下「樹脂（Ｄ−５）と称す場合がある。）
このうち特に好ましくは樹脂（Ｄ−１）が挙げられ、以下詳述する。
【０１１５】
なお、樹脂（Ｄ−２）〜（Ｄ−５）は、アルカリ性の現像液によって溶解され、目的とする現像処理が遂行される程度に溶解性を有するものであれば何でもよく、各々、特開２００９−０２５８１３号公報の同項目として記載のものと同様である。好ましい態様も同様である。
（Ｄ−１）：エポキシ基含有（メタ）アクリレートと、他のラジカル重合性単量体との共重合体に対し、該共重合体が有するエポキシ基の少なくとも一部に不飽和一塩基酸を付加させてなる樹脂、又は該付加反応により生じた水酸基の少なくとも一部に多塩基酸無水物を付加させて得られるアルカリ可溶性樹脂
樹脂（Ｄ−１）の特に好ましい樹脂の一つとして、エポキシ基含有（メタ）アクリレート５〜９０モル％と、他のラジカル重合性単量体１０〜９５モル％との共重合体に対し、該共重合体が有するエポキシ基の１０〜１００モル％に不飽和一塩基酸を付加させてなる樹脂、又は該付加反応により生じた水酸基の１０〜１００モル％に多塩基酸無水物を付加させて得られるアルカリ可溶性樹脂が挙げられる。
【０１１６】
そのエポキシ基含有（メタ）アクリレートとしては、例えば、グリシジル（メタ）アクリレート、３，４−エポキシブチル（メタ）アクリレート、（３，４−エポキシシクロヘキシル）メチル（メタ）アクリレート、４−ヒドロキシブチル（メタ）アクリレートグリシジルエーテル等が例示できる。中でもグリシジル（メタ）アクリレートが好ましい。これらのエポキシ基含有（メタ）アクリレートは１種を単独で用いてもよく、２種以上を併用してもよい。
【０１１７】
上記エポキシ基含有（メタ）アクリレートと共重合させる他のラジカル重合性単量体としては、本発明の効果を損わない限り特に制限はなく、例えば、ビニル芳香族類、ジエン類、（メタ）アクリル酸エステル類、（メタ）アクリル酸アミド類、ビニル化合物類、不飽和ジカルボン酸ジエステル類、モノマレイミド類などが挙げられるが、特に下記式（ＩＩＩ）で表される構造を有するモノ（メタ）アクリレートが好ましい。
【０１１８】
下記式（ＩＩＩ）で表される構造を有するモノ（メタ）アクリレートに由来する繰返し単位は、「他のラジカル重合性単量体」に由来する繰返し単位中、５〜９０モル％含有するものが好ましく、１０〜７０モル％含有するものが更に好ましく、１５〜５０モル％含有するものが特に好ましい。
【０１１９】
【化１１】
2020059821.tif 000012
【０１２０】
上記式（ＩＩＩ）中、Ｒ89は水素原子又はメチル基を示し、Ｒ90は下記式（ＩＶ）で表される構造を示す。
【０１２１】
【化１２】
2020059821.tif 000013
【０１２２】
上記式（ＩＶ）中、Ｒ91〜Ｒ98は、各々独立に、水素原子又は炭素数１〜３のアルキル基を表す。尚、Ｒ96とＲ98とが、互いに連結して環を形成していてもよい。
Ｒ96とＲ98が連結して形成される環は、脂肪族環であるのが好ましく、飽和又は不飽和のいずれでもよく、更に炭素数は５〜６であることが好ましい。
中でも、式（ＩＶ）で表される構造としては、特に下記構造式（ＩＶａ）、（ＩＶｂ）、又は（ＩＶｃ）で表されるものが好ましい。
【０１２３】
【化１３】
2020059821.tif 000014
【０１２４】
尚、前記式（ＩＶ）で表される構造を有するモノ（メタ）アクリレートは、１種を単独で用いてもよく、２種以上を併用してもよい。
前記式（ＩＶ）で表される構造を有するモノ（メタ）アクリレート以外の、「他のラジカル重合性単量体」としては、着色樹脂組成物に優れた耐熱性及び強度を向上しうる点で、スチレン、（メタ）アクリル酸−ｎ−ブチル、（メタ）アクリル酸−ｔｅｒｔ−ブチル、（メタ）アクリル酸シクロヘキシル、（メタ）アクリル酸イソボロニル、（メタ）アクリル酸アダマンチル、（メタ）アクリル酸ベンジル、（メタ）アクリル酸−２−ヒドロキシエチル、Ｎ−フェニルマレイミド、Ｎ−シクロヘキシルマレイミド等が挙げられる。
【０１２５】
上記モノマー群から選択された少なくとも１種に由来する繰返し単位の含有量が、１〜７０モル％であるものが好ましく、３〜５０モル％であるものが更に好ましい。
なお、前記エポキシ基含有（メタ）アクリレートと、前記他のラジカル重合性単量体との共重合反応には、公知の溶液重合法を適用することができる。
本発明において、前記エポキシ基含有（メタ）アクリレートと前記他のラジカル重合性単量体との共重合体としては、エポキシ基含有（メタ）アクリレートに由来する繰返し単位５〜９０モル％と、他のラジカル重合性単量体に由来する繰返し単位１０〜９５モル％と、からなるものが好ましく、前者２０〜８０モル％と、後者８０〜２０モル％とからなるものが更に好ましく、前者３０〜７０モル％と、後者７０〜３０モル％とからなるものが特に好ましい。
【０１２６】
上記範囲内であると、後述の重合性成分及びアルカリ可溶性成分の付加量が十分であり、また、耐熱性や膜の強度が十分であるため好ましい。
上記の様に合成された、エポキシ基含有共重合体のエポキシ基部分に、不飽和一塩基酸（重合性成分）と、更に多塩基酸無水物（アルカリ可溶性成分）とを反応させる。
ここで、エポキシ基に付加させる不飽和一塩基酸としては、公知のものを使用することができ、例えば、エチレン性不飽和二重結合を有する不飽和カルボン酸が挙げられる。
【０１２７】
具体例としては、（メタ）アクリル酸；クロトン酸、ｏ−、ｍ−又はｐ−ビニル安息香酸；α−位がハロアルキル基、アルコキシル基、ハロゲン原子、ニトロ基又はシアノ基などで置換された（メタ）アクリル酸等のモノカルボン酸等が挙げられる。中でも好ましくは（メタ）アクリル酸である。これらは１種を単独で用いてもよく、２種以上を併用してもよい。
【０１２８】
このような成分を付加させることにより、本発明で用いるバインダー樹脂に重合性を付与することができる。
これらの不飽和一塩基酸は、通常、前記共重合体が有するエポキシ基の１０〜１００モル％に付加させるが、好ましくは３０〜１００モル％、より好ましくは５０〜１００モル％に付加させる。前記範囲内であると、着色樹脂組成物の経時安定性に優れるため好ましい。なお、共重合体のエポキシ基に不飽和一塩基酸を付加させる方法としては、公知の方法を採用することができる。
【０１２９】
更に、共重合体のエポキシ基に不飽和一塩基酸を付加させたときに生じる水酸基に付加させる多塩基酸無水物としては、公知のものが使用できる。
例えば、無水マレイン酸、無水コハク酸、無水イタコン酸、無水フタル酸、テトラヒドロ無水フタル酸、ヘキサヒドロ無水フタル酸、無水クロレンド酸等の二塩基酸無水物；無水トリメリット酸、無水ピロメリット酸、ベンゾフェノンテトラカルボン酸無水物、ビフェニルテトラカルボン酸無水物等の三塩基以上の酸の無水物が挙げられる。中でも、無水コハク酸及びテトラヒドロ無水フタル酸が好ましい。これらの多塩基酸無水物は１種を単独で用いてもよく、２種以上を併用してもよい。
【０１３０】
このような成分を付加させることにより、本発明で用いるバインダー樹脂にアルカリ可溶性を付与することができる。
これらの多塩基酸無水物は、通常、前記共重合体が有するエポキシ基に、不飽和一塩基酸を付加させることにより生じる水酸基の１０〜１００モル％に付加させるが、好ましくは２０〜９０モル％、より好ましくは３０〜８０モル％に付加させる。
【０１３１】
上記範囲内であると、現像時の残膜率及び溶解性が十分であるため好ましい。
尚、当該水酸基に多塩基酸無水物を付加させる方法としては、公知の方法を採用することができる。
更に、光感度を向上させるために、前述の多塩基酸無水物を付加させた後、生成したカルボキシル基の一部にグリシジル（メタ）アクリレートや重合性不飽和基を有するグリシジルエーテル化合物を付加させてもよい。このような樹脂の構造に関しては、例えば特開平８−２９７３６６号公報や特開２００１−８９５３３号公報に記載されている。
【０１３２】
上述のバインダー樹脂の、ＧＰＣ（ゲルパーミエーションクロマトグラフィー）で測定したポリスチレン換算の重量平均分子量（Ｍｗ）は、３，０００以上が好ましく、５，０００以上がより好ましく、７，０００以上がさらに好ましく、また、１００，０００以下が好ましく、５０，０００以下がより好ましく、３０，０００以下がさらに好ましく、１５，０００以下がよりさらに好ましく、１３，０００以下が特に好ましい。重量平均分子量（Ｍｗ）が上記範囲内であると、耐熱性や膜強度、更に現像液に対する溶解性が良好である点で好ましい。
また、分子量分布の目安として、重量平均分子量（Ｍｗ）／数平均分子量（Ｍｎ）の比は、２．０〜５．０が好ましい。
【０１３３】
なお、バインダー樹脂の酸価は、通常１０ｍｇＫＯＨ／ｇ以上、好ましくは１５ｍｇＫＯＨ／ｇ以上、より好ましくは２５ｍｇＫＯＨ／ｇ以上、さらに好ましくは５０ｍｇＫＯＨ／ｇ以上、また、通常２００ｍｇＫＯＨ／ｇ以下、好ましくは１５０ｍｇＫＯＨ／ｇ以下、より好ましくは１００ｍｇＫＯＨ／ｇ以下である。前記下限値以上とすることで現像液に対する溶解性が良好となる傾向があり、また、前記上限値以下とすることで膜荒れの発生を抑制できる傾向がある。
【０１３４】
本発明の着色樹脂組成物において、バインダー樹脂の含有割合は特に限定されないが、全固形分中に１０質量％以上が好ましく、２０質量％以上がより好ましく、２５質量％以上がさらに好ましく、また、５０質量％以下が好ましく、４０質量％以下がより好ましく、３５質量％以下がさらに好ましい。前記下限値以上とすることで膜荒れの発生を抑制できる傾向があり、また、前記上限値以下とすることで現像液に対する溶解性が良好となる傾向がある。
【０１３５】
［２−２］その他の固形分 
本発明の着色樹脂組成物には、更に、必要に応じ上記成分以外の固形分を配合できる。このような成分としては、光重合性モノマー、光重合開始剤、界面活性剤等が挙げられる。
【０１３６】
［２−２−１］光重合性モノマー
光重合性モノマーは、重合可能な低分子化合物であれば特に制限はないが、エチレン性二重結合を少なくとも１つ有する付加重合可能な化合物（以下、「エチレン性化合物」と言う場合がある。）であることが好ましい。
エチレン性化合物は、本発明の着色樹脂組成物が活性光線の照射を受けた場合、後述する光重合開始剤の作用により付加重合し、硬化するようなエチレン性二重結合を有する化合物である。尚、本発明における光重合性モノマーは、いわゆる高分子物質に相対する概念を意味し、狭義の単量体以外に二量体、三量体、オリゴマーも包含する。
【０１３７】
本発明においては、特に、１分子中にエチレン性不飽和結合を２個以上有する多官能エチレン性モノマーを使用することが望ましい。多官能エチレン性モノマーが有するエチレン性不飽和結合の数は特に限定されないが、好ましくは２個以上、より好ましくは３個以上、さらに好ましくは５個以上であり、また、好ましくは１５個以下、より好ましくは１０個以下である。前記下限値以上とすることで重合性が向上して高感度となる傾向があり、前記上限値以下とすることで現像性がより良好となる傾向がある。
【０１３８】
光重合性モノマーにおけるエチレン性化合物としては、例えば、（メタ）アクリル酸等の不飽和カルボン酸；モノヒドロキシ化合物と不飽和カルボン酸とのエステル；脂肪族ポリヒドロキシ化合物と不飽和カルボン酸とのエステル；芳香族ポリヒドロキシ化合物と不飽和カルボン酸とのエステル；不飽和カルボン酸と多価カルボン酸及び前述の脂肪族ポリヒドロキシ化合物、芳香族ポリヒドロキシ化合物等の多価ヒドロキシ化合物とのエステル化反応により得られるエステル；ポリイソシアネート化合物と（メタ）アクリロイル基含有ヒドロキシ化合物とを反応させたウレタン骨格を有するエチレン性化合物；等が挙げられる。
【０１３９】
脂肪族ポリヒドロキシ化合物と不飽和カルボン酸とのエステルとしては、エチレングリコールジ（メタ）アクリレート、トリエチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、グリセロール（メタ）アクリレート等の（メタ）アクリル酸エステルが挙げられる。また、これら（メタ）アクリル酸エステルの（メタ）アクリル酸部分を、イタコン酸部分に代えたイタコン酸エステル、クロトン酸部分に代えたクロトン酸エステル、或いは、マレイン酸部分に代えたマレイン酸エステル等が挙げられる。
【０１４０】
芳香族ポリヒドロキシ化合物と不飽和カルボン酸とのエステルとしては、ハイドロキノンジ（メタ）アクリレート、レゾルシンジ（メタ）アクリレート、ピロガロールトリ（メタ）アクリレート等が挙げられる。
不飽和カルボン酸と多価カルボン酸及び多価ヒドロキシ化合物とのエステル化反応により得られるエステルは、単一物であってもよく、混合物であってもよい。代表例としては、（メタ）アクリル酸、フタル酸、及びエチレングリコールの縮合物；（メタ）アクリル酸、マレイン酸、及びジエチレングリコールの縮合物；（メタ）アクリル酸、テレフタル酸、及びペンタエリスリトールの縮合物；（メタ）アクリル酸、アジピン酸、ブタンジオール、及びグリセリンの縮合物等が挙げられる。
【０１４１】
ポリイソシアネート化合物と（メタ）アクリロイル基含有ヒドロキシ化合物とを反応させたウレタン骨格を有するエチレン性化合物としては、ヘキサメチレンジイソシアネート、トリメチルヘキサメチレンジイソシアネート等の脂肪族ジイソシアネート；シクロヘキサンジイソシアネート、イソホロンジイソシアネート等の脂環式ジイソシアネート；トリレンジイソシアネート、ジフェニルメタンジイソシアネート等の芳香族ジイソシアネートと、２−ヒドロキシエチル（メタ）アクリレート、３−ヒドロキシ〔１，１，１−トリ（メタ）アクリロイルオキシメチル〕プロパン等の（メタ）アクリロイル基含有ヒドロキシ化合物との反応物が挙げられる。
【０１４２】
その他、本発明に用いられるエチレン性化合物の例としては、エチレンビス（メタ）アクリルアミド等の（メタ）アクリルアミド類；フタル酸ジアリル等のアリルエステル類；ジビニルフタレート等のビニル基含有化合物等が挙げられる。
これらの中では脂肪族ポリヒドロキシ化合物と不飽和カルボン酸とのエステルが好ましく、ペンタエリスリトール又はジペンタエリスリトールの（メタ）アクリル酸エステルがより好ましく、ジペンタエリスリトールヘキサ（メタ）アクリレートが特に好ましい。
【０１４３】
また、エチレン性化合物は酸価を有するモノマーであってもよい。酸価を有するモノマーとしては、例えば、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能単量体が好ましく、特に好ましくは、このエステルにおいて、脂肪族ポリヒドロキシ化合物がペンタエリスリトール及びジペンタエリスリトールのうち少なくとも一方であるものである。
【０１４４】
これらの単量体は１種を単独で用いてもよいが、製造上、単一の化合物を得ることは難しいことから、２種以上の混合物を使用してもよい。
また、必要に応じて光重合性モノマーとして酸基を有しない多官能モノマーと酸基を有する多官能モノマーを併用してもよい。
酸基を有する多官能モノマーの好ましい酸価としては、０．１〜１００ｍｇＫＯＨ／ｇであり、特に好ましくは５〜８０ｍｇＫＯＨ／ｇである。酸価が上記範囲内であると、現像溶解特性が低下しにくく、また製造や取り扱いが容易である。更に、光重合性能が落ち難く、画素の表面平滑性等の硬化性が良好であるため好ましい。
【０１４５】
本発明において、より好ましい酸基を有する多官能モノマーは、例えば、ジペンタエリスリトールヘキサアクリレート、ジペンタエリスリトールペンタアクリレート、ジペンタエリスリトールペンタアクリレートのコハク酸エステルを主成分とする混合物である。この多官能モノマーと他の多官能モノマーを組み合わせて使用することもできる。
【０１４６】
本発明の着色樹脂組成物における光重合性モノマーの含有割合は特に限定されないが、全固形分中１０質量％以上が好ましく、１５質量％以上がより好ましく、２０質量％以上がさらに好ましく、また、４０質量％以下が好ましく、３５質量％以下がより好ましく、３０質量％以下がさらに好ましい。前記下限値以上とすることで硬化性が高まり表面平滑性が向上する傾向があり、また、前記上限値以下とすることで回折光による残渣が低減される傾向がある。
【０１４７】
［２−２−２］光重合開始剤
本発明の着色樹脂組成物は、塗膜を硬化させる目的で光重合開始剤を含んでいてもよい。
特に、本発明の着色樹脂組成物が、バインダー樹脂としてエチレン性二重結合を有する樹脂を含む場合や、光重合性モノマーとしてエチレン性化合物を含む場合には、光を直接吸収し、又は光増感されて分解反応又は水素引き抜き反応を起こし、重合活性ラジカルを発生する機能を有する光重合開始剤を含有することが好ましい。なお、光重合開始剤とともに、任意に重合加速剤、増感色素などの付加剤を併用してもよい。
【０１４８】
本発明における光重合開始剤は、光を直接吸収し、或いは光増感されて分解反応又は水素引き抜き反応を起こし、重合活性ラジカルを発生する機能を有する成分である。
光重合開始剤としては、例えば、特開昭５９−１５２３９６号公報、特開昭６１−１５１１９７号公報等に記載のチタノセン誘導体類；特開平１０−３００９２２号公報、特開平１１−１７４２２４号公報、特開２０００−５６１１８号公報等に記載されるヘキサアリールビイミダゾール誘導体類；特開平１０−３９５０３号公報等に記載のハロメチル化オキサジアゾール誘導体類、ハロメチル−ｓ−トリアジン誘導体類、Ｎ−フェニルグリシン等のＮ−アリール−α−アミノ酸類、Ｎ−アリール−α−アミノ酸塩類、Ｎ−アリール−α−アミノ酸エステル類等のラジカル活性剤、α−アミノアルキルフェノン誘導体類；特開２０００−８００６８号公報等に記載のオキシムエステル系誘導体類等が挙げられる。
【０１４９】
具体的には、例えば国際公開第２００９／１０７７３４号等に記載の光重合開始剤等が挙げられる。
これら光重合開始剤の中では、α−アミノアルキルフェノン誘導体類、オキシムエステル系誘導体類、ビイミダゾール誘導体類、アセトフェノン誘導体類、及びチオキサントン誘導体類がより好ましい。
【０１５０】
また、オキシムエステル系誘導体類としては、２−（ベンゾイルオキシイミノ）−１−［４−（フェニルチオ）フェニル］−１−オクタノン、Ｏ−アセチル−１−［６−（２−メチルベンゾイル）−９−エチル−９Ｈ−カルバゾール−３−イル］エタノンオキシム及び下記式（Ｖ）で表される化合物等が挙げられる。
【０１５１】
【化１４】
2020059821.tif 000015
【０１５２】
式（Ｖ）中、Ｒ101は、水素原子、炭素数１〜２０のアルキル基、炭素数２〜２５のアルケニル基、炭素数３〜２０のヘテロアリール基または炭素数４〜２５のヘテロアリールアルキル基を示し、これらはいずれも置換基を有していてもよい。あるいは、Ｒ101はＸまたはＺと結合し、環を形成していてもよい。
Ｒ102は、炭素数２〜２０のアルカノイル基、炭素数３〜２５のアルケノイル基、炭素数４〜８のシクロアルカノイル基、炭素数７〜２０のアリーロイル基、炭素数２〜１０のアルコキシカルボニル基、炭素数７〜２０のアリールオキシカルボニル基、炭素数２〜２０のヘテロアリール基、炭素数３〜２０のヘテロアリーロイル基または炭素数２〜２０のアルキルアミノカルボニル基を示し、これらはいずれも置換基を有していてもよい。
【０１５３】
Ｘは、置換基を有していてもよい、２個以上の環が縮合してなる、２価の芳香族炭化水素環基及び芳香族複素基のうち少なくとも一方を示す。
Ｚは、置換基を有していてもよい芳香族環基を示す。
なお、前記式（Ｖ）で表される化合物の中でも、Ｘが置換基を有していてもよいカルバゾール環である化合物が好ましく、具体的には下記式（ＶＩ）で表される化合物などが挙げられ、中でも下記式（ＶＩＩ）で表される化合物が特に好ましい。
【０１５４】
【化１５】
2020059821.tif 000016
【０１５５】
式（ＶＩ）中、Ｒ101、Ｒ102及びＺは、前記式（Ｖ）における定義と同義である。Ｒ103〜Ｒ109は各々独立に水素原子または任意の置換基を示す。
【０１５６】
【化１６】
2020059821.tif 000017
【０１５７】
式（ＶＩＩ）中、Ｒ101aは、炭素数１〜３のアルキル基、または下記式（ＶＩＩａ）で表される基を示す。Ｒ102aは、炭素数２〜４のアルカノイル基を示し、Ｘaは、窒素原子が１〜４のアルキル基で置換されていてもよい３，６−カルバゾリル基を示す。Ｚaは、アルキル基で置換されていてもよいフェニル基またはモルホリノ基で置換されていてもよいナフチル基を示す。
【０１５８】
【化１７】
2020059821.tif 000018
【０１５９】
式（ＶＩＩａ）中、Ｒ110は、水素原子、炭素数１〜２０のアルキル基、炭素数２〜２５のアルケニル基、炭素数３〜２０のヘテロアリール基または炭素数４〜２５のヘテロアリールアルキル基を示す。＊は、結合部位を表す。
【０１６０】
オキシムエステル系誘導体類としては市販品を用いてもよい。市販品の例としては、ＯＸＥ−０１、ＯＸＥ―０２（ＢＡＳＦ社製）、ＴＲＯＮＬＹＴＲ−ＰＢＧ−３０４、ＴＲＯＮＬＹＴＲ−ＰＢＧ−３０９、ＴＲＯＮＬＹＴＲ−ＰＢＧ−３０５、ＴＲＯＮＬＹＴＲ−ＰＢＧ−３１４（常州強力電子新材料有限公司社（ＣＨＡＮＧＺＨＯＵ  ＴＲＯＮＬＹ  ＮＥＷ  ＥＬＥＣＴＲＯＮＩＣ  ＭＡＴＥＲＩＡＬＳ  ＣＯ．，ＬＴＤ）製）、ＮＣＩ−８３１、ＮＣＩ−９３０（ＡＤＥＫＡ社製）が挙げられる。
【０１６１】
光重合開始剤としては、その他に、ベンゾインアルキルエーテル類、アントラキノン誘導体類；２−メチル−（４’−メチルチオフェニル）−２−モルホリノ−１−プロパノン等のアセトフェノン誘導体類、２−エチルチオキサントン、２，４−ジエチルチオキサントン等のチオキサントン誘導体類、安息香酸エステル誘導体類、アクリジン誘導体類、フェナジン誘導体類、アンスロン誘導体類等も挙げられる。これらの開始剤として市販品を用いてもよい。
【０１６２】
市販品としては、例えば、ＩＲＧＡＣＵＲＥ  ６５１、ＩＲＧＡＣＵＲＥ  １８４、ＤＡＲＯＣＵＲＥ  １１７３、ＩＲＧＡＣＵＲＥ  ２９５９、ＩＲＧＡＣＵＲＥ  １２７、ＩＲＧＡＣＵＲＥ  ９０７、ＩＲＧＡＣＵＲＥ  ３６９、ＩＲＧＡＣＵＲＥ  ３７９ＥＧ、ＬＵＣＩＲＩＮ  ＴＰＯ、ＩＲＧＡＣＵＲＥ  ８１９、ＩＲＧＡＣＵＲＥ  ７８４（いずれも、ＢＡＳＦ社製、「ＩＲＧＡＣＵＲＥ」は登録商標。）等が挙げられる。
【０１６３】
これら光重合開始剤の中では、α−アミノアルキルフェノン誘導体類、チオキサントン誘導体類、オキシムエステル系誘導体類がより好ましい。特に、オキシムエステル系誘導体類が好ましい。
必要に応じて用いられる重合加速剤としては、例えば、Ｎ，Ｎ−ジメチルアミノ安息香酸エチルエステル等のＮ，Ｎ−ジアルキルアミノ安息香酸アルキルエステル類；２−メルカプトベンゾチアゾール、２−メルカプトベンゾオキサゾール、２−メルカプトベンゾイミダゾール等の複素環を有するメルカプト化合物；脂肪族多官能メルカプト化合物等のメルカプト化合物類等が挙げられる。
【０１６４】
これらの光重合開始剤及び重合加速剤は、それぞれ１種を単独で用いてもよく、２種以上を併用してもよい。
また、必要に応じて感応感度を高める目的で、増感色素が用いられる。増感色素は、画像露光光源の波長に応じて、適切なものが用いられるが、例えば特開平４−２２１９５８号公報、特開平４−２１９７５６号公報等に記載のキサンテン系色素；特開平３−２３９７０３号公報、特開平５−２８９３３５号公報等に記載の複素環を有するクマリン系色素；特開平３−２３９７０３号公報、特開平５−２８９３３５号公報等に記載の３−ケトクマリン系色素；特開平６−１９２４０号公報等に記載のピロメテン系色素；特開昭４７−２５２８号公報、特開昭５４−１５５２９２号公報、特公昭４５−３７３７７号公報、特開昭４８−８４１８３号公報、特開昭５２−１１２６８１号公報、特開昭５８−１５５０３号公報、特開昭６０−８８００５号公報、特開昭５９−５６４０３号公報、特開平２−６９号公報、特開昭５７−１６８０８８号公報、特開平５−１０７７６１号公報、特開平５−２１０２４０号公報、特開平４−２８８８１８号公報等に記載のジアルキルアミノベンゼン骨格を有する色素等が挙げられる。
増感色素もまた１種を単独で用いてもよく、２種以上を併用してもよい。
【０１６５】
本発明の着色樹脂組成物における光重合開始剤の含有割合は特に限定されないが、全固形分中に１質量％以上が好ましく、３質量％以上がより好ましく、また、１０質量％以下が好ましく、７質量％以下がより好ましく、５質量％以下がさらに好ましい。前記下限値以上とすることで硬化性が増し、平滑性が向上する傾向があり、また、前記上限値以下とすることで過度な硬化が抑えられ、パターニング性が良化する傾向がある。
【０１６６】
本発明の着色樹脂組成物が重合加速剤を含有する場合、その含有割合は特に限定されないが、全固形分中０．０３質量％以上が好ましく、０．１質量％以上がより好ましく、０．２質量％以上が特に好ましく、また、１質量％以下が好ましく、０．６質量％以下がより好ましく、０．４質量％以下が特に好ましい。前記下限値以上とすることで硬化度が上昇する傾向があり、また、前記上限値以下とすることで経時安定性が向上する傾向がある。
【０１６７】
また、光重合開始剤１００質量部に対する重合加速剤の含有割合としては、１質量部以上が好ましく、３質量部以上がより好ましく、５質量部以上が特に好ましく、また、３０質量部以下が好ましく、２０質量部以下がより好ましく、１５質量部以下が特に好ましい。前記下限値以上とすることで硬化度が上昇する傾向があり、また、前記上限値以下とすることで経時安定性が向上する傾向がある。
【０１６８】
［２−２−３］界面活性剤
界面活性剤としては、アニオン系、カチオン系、非イオン系、両性界面活性剤等、各種のものを用いることができるが、諸特性に悪影響を及ぼす可能性が低い点で、非イオン系界面活性剤を用いるのが好ましい。
界面活性剤の含有割合は特に限定されないが、全固形分中に０．０５質量％以上が好ましく、０．１質量％以上がより好ましく、また、０．４質量％以下が好ましく、０．３質量％以下がより好ましく、０．２質量％以下がさらに好ましい。前記下限値以上とすることで塗布時の平滑性が増す傾向があり、また、前記上限値以下とすることで基板からの弾きが抑制される傾向がある。
【０１６９】
［３］顔料分散液及び着色樹脂組成物の調製
次に、本発明に係る顔料分散液及び着色樹脂組成物（以下、レジストと称することがある）を調製する方法を説明する。
【０１７０】
まず、顔料、溶剤および分散剤を各所定量秤量し、分散処理工程において、ハロゲン化亜鉛フタロシアニン顔料を含む緑色顔料を分散させて顔料分散液を調製する。この分散処理工程では、ペイントコンディショナー、サンドグラインダー、ボールミル、ロールミル、ストーンミル、ジェットミル、ホモジナイザーなどを使用することができる。この分散処理を行なうことによって色材が微粒子化されるため、着色樹脂組成物の塗布特性が向上し、製品のカラーフィルタ基板における画素の透過率が向上する。
【０１７１】
顔料を分散処理する際には、上述の通り、分散助剤又は分散樹脂などを適宜併用するのが好ましい。
また、顔料としては上述のハロゲン化亜鉛フタロシアニン顔料を含有することが必須ではあるが、調色用に他の顔料と混合して分散を行ってもよい。
サンドグラインダーを用いて分散処理を行なう場合は、０．１から数ｍｍ径のガラスビーズ、又は、ジルコニアビーズを用いるのが好ましい。分散処理する際の温度は、通常０℃以上、好ましくは室温以上、また、通常１００℃以下、好ましくは８０℃以下の範囲に設定する。なお、分散時間は、顔料分散液の組成、及びサンドグラインダーの装置の大きさなどにより適正時間が異なるため、適宜調整すればよい。
【０１７２】
上記分散処理によって得られた顔料分散液に、溶剤、バインダー樹脂、場合によっては、所定量の光重合性モノマー、光重合開始剤等の成分などを混合し、均一な分散溶液とする。なお、分散処理工程及び混合の各工程においては、微細なゴミが混入することがあるため、得られた顔料分散液をフィルタなどによって、ろ過処理することが好ましい。
【０１７３】
［４］着色樹脂組成物の応用
本発明の着色樹脂組成物を硬化させることで、硬化物を得ることができる。着色樹脂組成物を硬化させた硬化物は、カラーフィルタとして好適に用いることができる。
以下、本発明の着色樹脂組成物の応用例として、カラーフィルタの画素としての応用、及びそれらを用いた画像表示装置、具体的には、液晶表示装置（パネル）及び有機ＥＬ表示装置について、説明する。
【０１７４】
＜カラーフィルタ＞
本発明のカラーフィルタは、本発明の着色樹脂組成物を用いて作製した画素を有するものである。
以下に、本発明のカラーフィルタを形成する方法について説明する。
カラーフィルタの画素は、様々な方法で形成することができる。ここでは光重合性の着色樹脂組成物を使用してフォトリソグラフィー法にて形成する場合を例に説明するが、製造方法はこれに限定されるものではない。
【０１７５】
まず、基板の表面上に、必要に応じて、画素を形成する部分を区画するようにブラックマトリックスを形成し、この基板上に、本発明の着色樹脂組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去し、その後ポストベークすることにより、赤色、緑色、青色の各画素パターンを形成して、カラーフィルタを作製することができる。
【０１７６】
本発明では特に、本発明の着色樹脂組成物を用いて形成された画素が、緑色の画素であることが好ましい。
画素を形成する際に使用される基板としては、透明で適度な強度を有するものであれば特に限定されないが、例えば、ポリエステル系樹脂、ポリオレフィン系樹脂、ポリカーボネート系樹脂、アクリル系樹脂、熱可塑性樹脂製シート、エポキシ樹脂、熱硬化性樹脂、各種ガラスなどが挙げられる。
【０１７７】
また、これらの基板には、所望により、シランカップリング剤やウレタン系樹脂などによる薄膜形成処理、コロナ放電処理やオゾン処理などの表面処理等、適宜前処理を施してもよい。
着色樹脂組成物を基板に塗布する際には、スピナー法、ワイヤーバー法、フローコート法、スリット・アンド・スピン法、ダイコート法、ロールコート法、スプレーコート法等が挙げられる。中でも、スリット・アンド・スピン法、及びダイコート法が好ましい。
【０１７８】
塗布膜の厚さは、乾燥後の膜厚として、通常、０．２〜２０μｍ、好ましくは０．５〜１０μｍ、特に好ましくは０．８〜５．０μｍである。
上記範囲内であると、パターン現像や液晶セル化工程でのギャップ調整が容易であり、また所望の色発現がし易い点で好ましい。
露光の際に使用される放射線としては、例えば、可視光線、紫外線、遠紫外線、電子線、Ｘ線等を使用することができるが、波長が１９０〜４５０ｎｍの範囲にある放射線が好ましい。
【０１７９】
画像露光に使用される、波長１９０〜４５０ｎｍの放射線を用いるための光源は、特に限定されるものではないが、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源；アルゴンイオンレーザー、ＹＡＧレーザー、エキシマレーザー、窒素レーザー、ヘリウムカドミニウムレーザー、半導体レーザー等のレーザー光源等が挙げられる。特定の波長の光を照射して使用する場合には、光学フィルターを利用することもできる。
【０１８０】
放射線の露光量は、１０〜１０，０００Ｊ／ｍ2が好ましい。
また、前記アルカリ現像液としては、例えば、水酸化ナトリウム、水酸化カリウム、水酸化リチウム、炭酸ナトリウム、炭酸カリウム、炭酸水素ナトリウム、炭酸水素カリウム、珪酸ナトリウム、珪酸カリウム、メタ珪酸ナトリウム、燐酸ナトリウム、燐酸カリウム、燐酸水素ナトリウム、燐酸水素カリウム、燐酸二水素ナトリウム、燐酸二水素カリウム、水酸化アンモニウム等の無機アルカリ性化合物；モノ−エタノールアミン、ジ−エタノールアミン、トリ−エタノールアミン、モノ−メチルアミン、ジ−メチルアミン、トリ−メチルアミン、モノ−エチルアミン、ジ−エチルアミン、トリ−エチルアミン、モノ−イソプロピルアミン、ジ−イソプロピルアミン、ｎ−ブチルアミン、モノ−イソプロパノールアミン、ジ−イソプロパノールアミン、トリ−イソプロパノールアミン、エチレンイミン、エチレンジイミン、テトラメチルアンモニウムヒドロキシド（ＴＭＡＨ）、コリン等の有機アルカリ性化合物等の水溶液が好ましい。
【０１８１】
前記アルカリ現像液には、例えばイソプロピルアルコール、ベンジルアルコール、エチルセロソルブ、ブチルセロソルブ、フェニルセロソルブ、プロピレングリコール、ジアセトンアルコール等の水溶性有機溶剤や界面活性剤等を適量添加することもできる。なお、アルカリ現像後は、通常、水洗する。
現像処理法としては、浸漬現像法、スプレー現像法、ブラシ現像法、超音波現像法等の何れかの方法によることができる。現像条件は、室温（２３℃）で５〜３００秒が好ましい。
【０１８２】
現像処理の条件には特に制限はないが、現像温度は通常１０℃以上、中でも１５℃以上、更には２０℃以上、また、通常５０℃以下、中でも４５℃以下、更には４０℃以下の範囲が好ましい。現像方法は、浸漬現像法、スプレー現像法、ブラシ現像法、超音波現像法等の何れかの方法によることができる。
【０１８３】
現像処理後の基板には、必要により上記の露光方法と同様な方法により追露光を行なってもよく、また熱硬化処理を行ってもよい。この際の熱硬化処理条件は、温度は１００℃〜２８０℃の範囲、このましくは１５０℃〜２５０℃の範囲で選ばれ、時間は５〜６０分間の範囲で選ばれる。
【０１８４】
このようにして作製されたカラーフィルタを液晶表示装置に使用する場合には、このままの状態で画像上にＩＴＯ等の透明電極を形成して、カラーディスプレイ、液晶表示装置等の部品の一部として使用されるが、表面平滑性や耐久性を高めるため、必要に応じ、画像上にポリアミド、ポリイミド等のトップコート層を設けることもできる。また、一部、平面配向型駆動方式（ＩＰＳモード）等の用途においては、透明電極を形成しないこともある。また、垂直配向型駆動方式（ＭＶＡモード）では、リブを形成することもある。また、ビーズ散布型スペーサに代わり、フォトリソグラフィー法による柱構造（フォトスペーサー）を形成することもある。
【０１８５】
＜画像表示装置＞
本発明の画像表示装置は、本発明のカラーフィルタを有する。画像表示装置としては、画像や映像を表示する装置であれば特に限定は受けないが、後述する液晶表示装置や有機ＥＬ表示装置等が挙げられる。
＜液晶表示装置＞
本発明の液晶表示装置は、上述の本発明のカラーフィルタを用いたものである。本発明の液晶表示装置の型式や構造については特に制限はなく、本発明のカラーフィルタを用いて常法に従って組み立てることができる。
例えば、「液晶デバイスハンドブック」（日刊工業新聞社、１９８９年９月２９日発行、日本学術振興会第１４２委員会著）に記載の方法で、本発明の液晶表示装置を形成することができる。
【０１８６】
＜有機ＥＬ表示装置＞
本発明のカラーフィルタを有する有機ＥＬ表示装置を作製する場合、例えば図１に示すように、透明支持基板１０上に、本発明の着色樹脂組成物により画素２０が形成された青色カラーフィルタ上に有機保護層３０及び無機酸化膜４０を介して有機発光体５００を積層することによって多色の有機ＥＬ素子を作製する。
【０１８７】
有機発光体５００の積層方法としては、カラーフィルタ上面へ透明陽極５０、正孔注入層５１、正孔輸送層５２、発光層５３、電子注入層５４、及び陰極５５を逐次形成していく方法や、別基板上へ形成した有機発光体５００を無機酸化膜４０上に貼り合わせる方法などが挙げられる。このようにして作製された有機ＥＬ素子１００は、パッシブ駆動方式の有機ＥＬ表示装置にもアクティブ駆動方式の有機ＥＬ表示装置にも適用可能である。
【実施例】
【０１８８】
次に、実施例及び比較例を挙げて本発明をより具体的に説明するが、本発明はその要旨を超えない限り以下の実施例に限定されるものではない。
【０１８９】
＜分散樹脂Ａ＞
以下の手順にて分散樹脂Ａを合成した。
まず、反応槽として冷却管を付けたセパラブルフラスコを準備し、プロピレングリコールモノメチルエーテルアセテート４００質量部を仕込み、窒素置換した後、攪拌しながらオイルバスで加熱して反応槽の温度を９０℃まで昇温した。
【０１９０】
一方、モノマー槽中にジメチル−２，２’−［オキシビス（メチレン）］ビス−２−プロペノエート３０質量部、メタクリル酸６０質量部、メタクリル酸シクロヘキシル１１０質量部、ｔ−ブチルパーオキシ−２−エチルヘキサノエート５．２質量部、プロピレングリコールモノメチルエーテルアセテート４０質量部を仕込み、連鎖移動剤槽にｎ−ドデシルメルカプタン５．２質量部、プロピレングリコールモノメチルエーテルアセテート２７質量部を仕込み、反応槽の温度が９０℃に安定してからモノマー槽及び連鎖移動剤槽から滴下を開始し、重合を開始させた。温度を９０℃に保ちながら滴下をそれぞれ１３５分かけて行い、滴下が終了して６０分後に昇温を開始して反応槽を１１０℃にした。
【０１９１】
３時間、１１０℃を維持した後、セパラブルフラスコにガス導入管を付け、酸素／窒素＝５／９５（ｖ／ｖ）混合ガスのバブリングを開始した。次いで、反応槽に、メタクリル酸グリシジル３９．６質量部、２，２’−メチレンビス（４−メチル−６−ｔ−ブチルフェノール）０．４質量部、トリエチルアミン０．８質量部を仕込み、そのまま１１０℃で９時間反応させた。
室温まで冷却し、分散樹脂Ａとして、ＧＰＣにより測定したポリスチレン換算の重量平均分子量Ｍｗ８０００、酸価１０１ｍｇＫＯＨ／ｇの重合体溶液を得た。
【０１９２】
＜分散剤Ａ：ビックケミー社製分散剤「ＢＹＫ−ＬＰＮ２３６０２」＞
窒素原子含有官能基を有するＡブロックと、親溶媒性基を有するＢブロックからなるメタクリル系ＡＢブロック共重合体。前記一般式（１）で表される繰り返し単位として下記式（１ａ）で表される繰り返し単位を含有し、前記一般式（２）で表される繰り返し単位として下記式（２ａ）で表される繰り返し単位を含有し、さらに下記式（３ａ）で表される繰り返し単位を有する。アミン価は１０８ｍｇＫＯＨ／ｇ、酸価は１ｍｇＫＯＨ／ｇ未満である。
【０１９３】
全繰り返し単位中における下記式（１ａ）、（２ａ）及び（３ａ）で表される繰り返し単位の含有割合はそれぞれ３．３モル％、３０．０モル％及び６．７モル％である。前記一般式（１）で表される繰り返し単位の含有割合は、前記一般式（１）で表される繰り返し単位の含有割合と前記一般式（２）で表される繰り返し単位の含有割合の合計に対して９．９モル％である。
【０１９４】
【化１８】
2020059821.tif 000019
【０１９５】
＜分散剤Ｂ：ビックケミー社製分散剤「ＢＹＫ−ＬＰＮ６９１９」＞
窒素原子含有官能基を有するＡブロックと、親溶媒性基を有するＢブロックからなるメタクリル系ＡＢブロック共重合体。下記式（２ｂ）及び（３ｂ）で表される繰り返し単位を有し、かつ、下記式（１ｂ）で表される繰り返し単位を有さない。アミン価は１２０ｍｇＫＯＨ／ｇ、酸価は１ｍｇＫＯＨ／ｇ以下である。
【０１９６】
全繰り返し単位中における下記式（２ｂ）及び（３ｂ）で表される繰り返し単位の含有割合はそれぞれ３３．３モル％及び６．７モル％である。
【０１９７】
【化１９】
2020059821.tif 000020
【０１９８】
＜分散剤Ｃ：ビックケミー社製分散剤「ＢＹＫ−ＬＰＮ２１１１６」＞
窒素原子含有官能基を有するＡブロックと、親溶媒性基を有するＢブロックからなるメタクリル系ＡＢブロック共重合体。下記式（１ｃ）、（２ｃ）及び（３ｃ）で表される繰り返し単位を有する。アミン価は７０ｍｇＫＯＨ／ｇ、酸価は１ｍｇＫＯＨ／ｇ以下である。
【０１９９】
全繰り返し単位中における下記式（１ｃ）、（２ｃ）及び（３ｃ）で表される繰り返し単位の含有割合はそれぞれ１１．１モル％、２２．２モル％、及び６．７モル％である。
【０２００】
【化２０】
2020059821.tif 000021
【０２０１】
＜バインダー樹脂Ａ＞
以下の手順にてバインダー樹脂Ａを合成した。
プロピレングリコールモノメチルエーテルアセテート１４５質量部を窒素置換しながら撹拌し１２０℃に昇温した。ここにスチレン２０質量部、グリシジルメタクリレート５７質量部及びトリシクロデカン骨格を有するモノメタクリレート（日立化成社製ＦＡ−５１３Ｍ）８２質量部を滴下し、更に１２０℃で２時間撹拌し続けた。次に反応容器内を空気置換に変え、アクリル酸２７質量部にトリスジメチルアミノメチルフェノール０．７質量部及びハイドロキノン０．１２質量部を投入し、１２０℃で６時間反応を続けた。その後、テトラヒドロ無水フタル酸（ＴＨＰＡ）５２質量部、トリエチルアミン０．７質量部を加え、１２０℃で３．５時間反応させた。こうして得られたバインダー樹脂ＡのＧＰＣにより測定したポリスチレン換算の重量平均分子量Ｍｗは８０００、酸価は８０ｍｇＫＯＨ／ｇであった。
【０２０２】
＜光重合開始剤Ａ＞
光重合開始剤として、下記構造を有する、［９−エチル−６−（１−アセトキシイミノ−４−メチルオキシカルボニルブチル）カルバゾール−３−イル］（２−メチルフェニル）ケトンを用いた。
【０２０３】
【化２１】
2020059821.tif 000022
【０２０４】
＜溶剤＞
ＰＧＭＥＡ（プロピレングリコールモノメチルエーテルアセテート）
ＭＢＡ（３−メトキシブチルアセテート）
【０２０５】
＜緑色顔料分散液の調製＞
（実施例１、比較例１及び２）
表１に記載の分散剤を表１に記載の量使用し、緑色顔料としてＣ．Ｉ．ピグメントグリーン５９（ＦＡＳＴＯＧＥＮ  Ｇｒｅｅｎ  Ｃ１００）を９．９５質量部、分散樹脂として分散樹脂Ａを固形分換算で２．２１質量部、溶剤としてプロピレングリコールモノメチルエーテルアセテート８５．００質量部（分散剤及び分散樹脂由来のものも含む）、直径０．５ｍｍのジルコニアビーズ２２５質量部をステンレス容器に充填し、ペイントシェーカーにて６時間分散させて、実施例１、比較例１及び２の緑色顔料分散液を調製した。
【０２０６】
【表１】
2020059821.tif 000023
【０２０７】
（比較例３）
表２に記載の分散剤を表２に記載の量使用し、緑色顔料としてＣ．Ｉ．ピグメントグリーン５９（ＦＡＳＴＯＧＥＮ  Ｇｒｅｅｎ  Ｃ１００）を４．６６質量部、分散樹脂として分散樹脂Ａを固形分換算で１．０３質量部、溶剤としてプロピレングリコールモノメチルエーテルアセテート８５．００質量部（分散剤及び分散樹脂由来のものも含む）、直径０．５ｍｍのジルコニアビーズ２２５質量部をステンレス容器に充填し、ペイントシェーカーにて６時間分散させて、比較例３の緑色顔料分散液を調製した。
【０２０８】
【表２】
2020059821.tif 000024
【０２０９】
＜黄色顔料分散液の調製＞
黄色顔料としてランクセス社製Ｅ４ＧＮ−ＧＴを８．５７質量部、分散剤として分散剤Ｂを固形分換算で２．７５質量部、分散樹脂として分散樹脂Ａを固形分換算で３．６８質量部、溶剤としてプロピレングリコールモノメチルエーテルアセテート８５．００質量部（分散剤及び分散樹脂由来のものも含む）、直径０．５ｍｍのジルコニアビーズ２２５質量部をステンレス容器に充填し、ペイントシェーカーにて６時間分散させて、黄色顔料分散液を調製した。
【０２１０】
＜粘度評価＞
実施例１、比較例１〜２で得られた各緑色顔料分散液について、２５℃で１週間静置保存をした前後において、東機産業社製Ｅ型粘度計「ＲＥ−８０Ｌ」を用いて２３．０±１．０℃における粘度を測定した。その結果を表５に示す。
【０２１１】
＜着色樹脂組成物の調製＞
実施例１、比較例１及び２の各緑色顔料分散液に表３に示す他の成分を混合して、着色樹脂組成物を調製した。なお表３中の値は固形分の質量部を表し、各着色樹脂組成物の全固形分の含有割合が３０質量％となるように溶剤（ＰＧＭＥＡ及びＭＢＡ）を添加した。得られた各着色樹脂組成物中のＰＧＭＥＡ／ＭＢＡ比（質量比）は９０／１０であった。
【０２１２】
【表３】
2020059821.tif 000025
【０２１３】
次に、比較例３の緑色顔料分散液に表４に示す他の成分を混合して、着色樹脂組成物を調製した。なお表４中の値は固形分の質量部を表し、着色樹脂組成物の全固形分の含有割合が３０質量％となるように溶剤（ＰＧＭＥＡ及びＭＢＡ）を添加した。得られた着色樹脂組成物中のＰＧＭＥＡ／ＭＢＡ比（質量比）は９０／１０であった。
【０２１４】
【表４】
2020059821.tif 000026
【０２１５】
＜表面粗度評価＞
５０ｍｍ角、厚さ０．７ｍｍのガラス基板（ＡＧＣ社製、ＡＮ１００）上に、上記各着色樹脂組成物をスピンコーターで塗布した後、８０℃で３分間乾燥した。次いで、２ｋＷ高圧水銀灯により、３００ｍＪ／ｃｍ2の露光量で全面露光処理を行った。その後、温度２３０℃で、２０分間の熱硬化処理を行い、膜厚２．４μｍの塗布基板を得た。
【０２１６】
こうして得られた塗布基板について、日立ハイテクノロジーズ社製ＶＳ１５３０により以下の条件で表面粗度Ｓａを測定した。その結果を表５に示す。
（測定条件）
・光源：５２０Ｗｈｉｔｅ（５２０ｎｍ）
・対物レンズ：１０倍
・測定デバイス：ピエゾ
・測定モード：Ｐｈａｓｅ
・視野サイズ：６４０×４８０Ｐｉｘｅｌｓ（４６６．４２μｍ×３５０．４８μｍ）
【０２１７】
【表５】
2020059821.tif 000027
【０２１８】
表５より、実施例１の緑色顔料分散液は調製直後の粘度と、１週間静置後の経時粘度の両方が共に良好であり、それを含む着色樹脂組成物を用いて作成した塗布基板の表面粗度も良好であった。これに対して比較例１の緑色顔料分散液では１週間静置後の経時粘度は良好であるものの、塗布基板の表面粗度が大きかった。一方で比較例２の緑色顔料分散液では、塗布基板の表面粗度は良好であったが、顔料分散液の調製直後の粘度が高く、１週間静置によって経時粘度が大幅に上昇し固化してしまう結果となった。
【０２１９】
比較例１の緑色顔料分散液に含まれる分散剤Ｂは、前記一般式（１）で表される繰り返し単位を有さないことによって分散剤と顔料との親和性が低く調製直後の粘度が高くなったものの、経時で遊離の分散剤分子同士が自己凝集せずに顔料に吸着することで、経時による分散安定性が担保出来たと考えられる。一方で、前記一般式（１）で表される繰り返し単位を有さないことによって分散剤と顔料との親和性が低く、顔料分散液中において局所的に顔料が凝集した粗大粒子が発生し、得られる塗布基板の表面粗度が大きくなったと考えられる。
【０２２０】
比較例２の緑色顔料分散液に含まれる分散剤Ｃは、前記一般式（１）で表される繰り返し単位を過剰に有するものであるため、ハロゲン化亜鉛フタロシアニン顔料と前記一般式（１）に含まれるアンモニウム塩基との配位が促進されて、均一な分散ができて粗大粒子の発生が抑制されたため、得られる塗布基板の表面粗度が良好になったと考えられる。その一方で、前記一般式（１）で表される繰り返し単位を過剰に有することに起因して分散剤分子同士の自己凝集が強くなり、顔料分散液の調製直後の粘度が高く、経時で自己凝集が進行することで、経時による分散安定性も大幅に悪化したと考えられる。
【０２２１】
これに対して実施例１の緑色顔料分散液に含まれる分散剤Ａは、前記一般式（１）で表される繰り返し単位を適量有することにより、ハロゲン化亜鉛フタロシアニン顔料への分散剤の吸着が良好であり、分散剤分子同士の自己凝集も適度である為、顔料分散液の経時を含めた粘度が良化したと考えられ、また、顔料分散液中に粗大粒子の発生が抑えられることによって表面粗度が良化したと考えられる。
【０２２２】
＜現像密着性評価＞
ガラス基板上に着色樹脂組成物をスピンコーターを用いて塗布し、９０℃のホットプレート上で９０秒間乾燥した。得られた塗膜に、２５μｍ幅のライン状開口部を有するパターンマスクを用いてパターン露光を行った。露光ギャップ２５０μｍで、メインピークの波長が３６５ｎｍの紫外線を用いて、露光量が４０ｍＪ／ｃｍ2となるよう露光した。この際の紫外線照射は空気下で行った。次いで２３℃の０．１質量％水酸化カリウム水溶液で最小現像時間の２倍の時間スプレー現像した後、純水で３０秒間洗浄した。ここで、最小現像時間（以下、「溶解時間」と称する場合がある。）とは、前記現像条件にて、未露光部が完全に溶解される時間を意味する。これらの操作により、不要な部分を除去してパターニングされた基板を、オーブン中２３０℃で３０分間加熱し硬化させ膜厚３．０μｍのレジスト膜を得た。表６に溶解時間の測定結果と、レジスト膜におけるパターニング特性（現像密着性）の評価結果を示す。なお、パターニング特性の評価における「密着」及び「剥離」の意味は以下のとおりである。
密着：ラインが形成されている。
剥離：ラインが形成されず、パターンが残らない。
【０２２３】
【表６】
2020059821.tif 000028
【０２２４】
比較例３の緑色顔料分散液を含む着色樹脂組成物では、溶解時間が著しく長くなり、現像密着性も大幅に悪化した。比較例３の緑色顔料分散液は、（Ａ）顔料１００質量部に対する（Ｂ）分散剤の含有割合が５０質量部を大きく超えるものであり、インクジェットインク用途で一般的に用いられている配合であるが、分散剤の含有割合が高いことに起因して、着色樹脂組成物中のバインダー樹脂等のその他の成分の含有割合が著しく低くなり、それによって感度が大幅に低下して現像密着性が不十分なものとなったと考えられる。また、分散剤中には前記一般式（１）で表される繰り返し単位や前記一般式（２）で表される繰り返し単位由来の塩基性基が含まれるため、分散剤の含有割合が高くなることで着色樹脂組成物中の塩基性成分の含有割合が高くなり、アルカリ現像液への溶解性が低下し、溶解時間も大きく伸びたと考えられる。
【０２２５】
これに対して実施例１の緑色顔料分散液では、（Ａ）顔料１００質量部に対する（Ｂ）分散剤の含有割合が５０質量部以下であり、分散剤の含有割合が必要十分なものとなっており、着色樹脂組成物における感度も高くできて現像密着性が良好となり、現像液への溶解性も高く維持できていると考えられる。
【符号の説明】
【０２２６】
１００  有機ＥＬ素子
１０  透明支持基板
２０  画素
３０  有機保護層
４０  無機酸化膜
５０  透明陽極
【図１】
2020059821.tif 000031